(57)【要約】【課題】有機エレクトロニクスパネルの有機機能層を塗布法で製造する際、有機機能層の不要領域を払拭方式で除去する時、ゴミの発生防止、払拭残りに伴うショートやダークスポットの発生防止、素子寿命が長寿命化し、性能品質が安定している有機エレクトロニクスパネルの製造方法の提供。【解決手段】基材の上に、第１電極と、第２電極と、前記第１電極と前記第２電極との間に有機物層を含む少なくとも１層の有機機能層及び封止層とを有する有機エレクトロニクスパネルの製造方法において、少なくとも、第１電極形成工程と、前記有機機能層を形成する有機機能層形成工程と、前記有機機能層のパターニング工程と、引き続き、前記パターニングした前記有機機能層を有する前記基材の全面をクリーニングするクリーニング工程とを有する有機エレクトロニクスパネルの製造方法。【選択図】図１
2011040336.tif 000002
【特許請求の範囲】
【請求項１】
基材の上に、第１電極と、第１電極用外部接続用電極と、第２電極と、第２電極用外部接続用電極と、前記第１電極と前記第２電極との間に有機物層を含む少なくとも１層の有機機能層及び封止層とを有する有機エレクトロニクスパネルの製造方法において、
少なくとも、前記第１電極用外部接続用電極を形成する部分を含む第１電極を形成する第１電極形成工程と、
前記第１電極を含む前記基材の全面に少なくとも１層の有機機能層を形成する有機機能層形成工程と、
前記有機機能層の不要領域を除去しパターニングするパターニング工程と、
引き続き、前記パターニングした前記有機機能層を有する前記基材の全面をクリーニングするクリーニング工程とを有することを特徴とする有機エレクトロニクスパネルの製造方法。
【請求項２】
前記有機機能層の不要領域を除去する溶媒が、Ｈａｎｓｅｎの溶解度パラメータ、ｆｄ、ｆｐ、ｆｈ、のプロットが、主な有機機能層を塗布した溶媒のプロットに対して、少なくとも４５ポイント以内の近さであり、且つ、２０ポイント以上離れていることを特徴とする請求項１に記載の有機エレクトロニクスパネルの製造方法。
【請求項３】
前記パターニング工程で前記有機機能層のパターニングを払拭方式で行うことを特徴とする請求項１又は２に記載の有機エレクトロニクスパネルの製造方法。
【請求項４】
前記クリーニング工程でクリーニングをドライエッチング方式で行うことを特徴とする請求項１から３の何れか１項に記載の有機エレクトロニクスパネルの製造方法。
【請求項５】
請求項１から４の何れか１項に記載の有機エレクトロニクスパネルの製造方法において、次の各工程を順次有することを特徴とする有機エレクトロニクスパネルの製造方法。
Ａ）少なくとも前記第１電極用外部接続用電極を形成する部分を含む前記第１電極と、リード部とを前記基材の上にパターン化して形成する第１電極形成工程
Ｂ）該第１電極と該リード部とを有する該基材の全面に、少なくとも１層の有機機能層を形成する有機機能層形成工程
Ｃ）前記有機機能層の不要領域をパターニングするパターニング工程
Ｄ）前記パターニングした前記有機機能層を有する前記基材の全面をクリーニングするクリーニング工程
Ｅ）前記第１電極の上の前記有機機能層の上から前記リード部に亘り、前記第２電極及び第２電極用外部接続用電極を形成する第２電極形成工程
Ｆ）前記第１電極用外部接続用電極と、第２電極用外部接続用電極とを除き封止部材で前記第２電極の上及び周囲を封止部材で封止する封止工程
【請求項６】
請求項１から４の何れか１項に記載の有機エレクトロニクスパネルの製造方法において、次の各工程を順次有することを特徴とする有機エレクトロニクスパネルの製造方法。
Ａ）少なくとも前記第１電極用外部接続用電極を形成する部分を含む前記第１電極と、リード部とを前記基材の上にパターン化して形成する第１電極形成工程
Ｂ）該第１電極と該リード部とを有する該基材の全面に、少なくとも１層の有機機能層を形成する有機機能層形成工程
Ｃ）前記有機機能層の不要領域をパターニングするパターニング工程
Ｄ）前記パターニングした前記有機機能層を有する前記基材の全面をクリーニングするクリーニング工程
Ｅ）前記第１電極の上の前記有機機能層の上に、前記第２電極を形成する第２電極形成工程
Ｆ）前記第２電極と前記リード部に亘り、導電層を形成し第２電極用外部接続用電極を形成する導電層形成工程
Ｇ）前記第１電極用外部接続用電極と、第２電極用外部接続用電極とを除き封止部材で前記第２電極の上及び周囲を封止部材で封止する封止工程
【請求項７】
請求項１から４の何れか１項に記載の有機エレクトロニクスパネルの製造方法において、次の各工程を順次有することを特徴とする有機エレクトロニクスパネルの製造方法。
Ａ）少なくとも前記第１電極用外部接続用電極を形成する部分を含む前記第１電極を、前記基材上にパターン化して形成する第１電極形成工程
Ｂ）該第１電極を有する該基材の全面に、少なくとも１層の有機機能層を形成する有機機能層形成工程
Ｃ）該有機機能層の不要領域をパターニングするパターニング工程
Ｄ）該パターニングした該有機機能層を有する該基材の全面をクリーニングするクリーニング工程
Ｅ）該第１電極の上の該有機機能層の上に第２電極を形成し、同時に該第２電極と一体かした第２電極用外部接続用電極を有機機能層が除去された該基材の上に形成する第２電極形成工程
Ｆ）前記第１電極用外部接続用電極と、第２電極用外部接続用電極とを除き封止部材で前記第２電極の上及び周囲を封止部材で封止する封止工程
【請求項８】
前記の有機エレクトロニクスパネルが有機エレクトロルミネッセンスパネルであることを特徴とする請求項１から７の何れか１項に記載の有機エレクトロニクスパネルの製造方法。
【請求項９】
前記の有機エレクトロニクスパネルが有機光電変換素子であることを特徴とする請求項１から７の何れか１項に記載の有機エレクトロニクスパネルの製造方法。
【発明の詳細な説明】
【技術分野】
【０００１】
本発明は、有機エレクトロニクスパネルの製造方法に関し、更に詳しくは、有機エレクトロルミネッセンスパネル、有機ＴＦＴパネル、有機太陽電池パネル、有機光電変換パネル、有機電子写真用感光体の製造方法に関する。
【背景技術】
【０００２】
近年、有機エレクトロルミネッセンスパネル（以下、有機ＥＬパネルとも言う）、有機ＴＦＴパネル、有機太陽電池パネル（以下、有機ＰＶパネルとも言う）、有機光電変換パネル、有機電子写真用感光体をはじめとした、様々な有機エレクトロニクスパネルの開発が検討されている。有機エレクトロニクスパネルは、有機物を用いて電気的な動作を行う素子であり、省エネルギー、低価格、柔軟性といった特長を発揮出来ると期待され、従来のシリコーンを主体とした無機半導体に替わる技術として注目されている。これらの有機エレクトロニクスパネルは、有機物の非常に薄い膜を電極を介して電流を流すことで、発光したり、発電したり、帯電したり、電流や電圧を制御したりする素子である。
【０００３】
有機ＥＬ素子は、有機化合物の薄膜からなる発光層を電極で挟持した構成で、電極間に電流を供給すると発光する素子である。従って、薄膜の有機ＥＬ素子を光源として利用すると、小型化、軽量化が容易である上、蛍光灯に比べ発光の応答速度が速く、点灯直後の光量も比較的安定した照明装置となる。
【０００４】
有機ＰＶ素子や有機光電変換素子は、有機化合物の薄膜からなる発電層を電極で挟持した構成で、光を照射すると発電する素子である。従って、薄膜の有機光電変換素子を太陽電池として利用すると、小型化、軽量化が容易である上、既存の無機半導体系の太陽電池に比べ、低照度環境や高温環境下でも比較的安定した出力を得られる太陽電池となる。
【０００５】
更に、これら有機エレクトロニクスパネルは、有機溶媒を含む塗布液を基材上に塗布することにより、基材上に機能性層を形成させることが出来、真空プロセスを不要と出来る可能性があり、高い生産性による低コスト化が期待出来る。これら塗布法で製造する有機エレクトロニクスパネルは、電極取り出し部を作る必要から、パターン塗布が必要となるが、一般的に有機エレクトロニクスパネルで用いられる材料の溶液は０．５ｍＰａ・ｓから３ｍＰａ・ｓと粘度が低く、低粘度の塗布液を押出塗布装置の塗布ダイスから吐出させて基材上に塗布する場合は、単純なストライプ塗布であっても困難である。
【０００６】
これまでに、有機エレクトロニクスパネルを塗布法で製造する際、ストライプ塗布に代わる電極取り出し部を作る方法が検討されてきた。
【０００７】
例えば、基材上に、陽極、少なくとも有機発光材料からなる発光層を含む有機機能層、及び陰極を積層してなる積層体を有する発光部と、この積層体を有しない非発光部とを有する有機ＥＬ表示装置を製造する時、有機機能層を陽極を含め全面に塗布した後、非発光部に形成された有機機能層をその形成後に溶剤により拭き取り除去することで電極取り出し部を作る方法が知られている（例えば、特許文献１参照。）。
【０００８】
基材上に形成された被膜を選択的に溶媒で湿したワイピングヘッドで接触させ拭き取り、パターニングしたエレクトロルミネッセント層を設ける方法が知られている（例えば、特許文献２参照。）。
【０００９】
電極上に一面に積層された発光層を所定の開孔部を有するマスクを介してドライエッチングしてパターン化する方法が知られている（例えば、特許文献３参照。）。
【００１０】
しかしながら特許文献１、特許文献２に記載の方法は次の欠点を有していることが判った。
１）有機機能層を拭き取る際、発生したダストが有機機能層上に付着することでショートやダークスポットの原因となる。積層する有機機能層の厚みは十数ｎｍから百数十ｎｍであり、有機材料が導電性の場合、陰極までショートさせる原因となる。又、ダークスポットと呼ばれるなんら機能しない領域が発生する。
２）外部電極接続用電極に拭き残し部分が生じ、外部電極との接触不良が発生する。又、微量残存する溶媒中に溶解した成分によるショートや上部に形成する電極の密着性が低下する。
３）基材上に付着したダストはその後に続く封止工程において封止剤との接着性を低下させ、防湿性が悪くなり、素子寿命が短くなる。
【００１１】
又、特許文献３に記載の方法は次の欠点を有していることが判った。
１）有機機能層を除去する際、一度に不要とする有機機能層を除去するため、発生したダストが有機機能層上に付着することでショートやダークスポットの原因となる。積層する有機機能層の厚みは十数ｎｍから百数十ｎｍであり、有機材料が導電性の場合、陰極までショートさせる原因となる。又、ダークスポットと呼ばれるなんら機能しない領域が発生する。
２）基材上に付着したダストはその後に続く封止工程において封止剤との接着性を低下させ、防湿性が悪くなり、素子寿命が短くなる。
３）精緻なマスクを作製するのに、煩雑な作業と管理が必要となる。
４）ロールツーロール方式では、基材の搬送方向に対しては連続的に有機機能層を除去することは出来るが、基材の搬送方向に対して直角方向の除去は同時に出来ない。
【００１２】
この様な状況から、有機エレクトロニクスパネルの有機機能層を塗布法で製造する際、不要の有機機能層を払拭方式で除去する時、ゴミの発生防止、払拭残りに伴うショートやダークスポットの発生防止、素子寿命の長寿命化した有機エレクトロニクスパネルの製造方法の開発が望まれている。
【先行技術文献】
【特許文献】
【００１３】
【特許文献１】特開２００４−１５２５１２号公報
【特許文献２】特表２００７−５１５７５６号公報
【特許文献３】特開２００４−１２７７２６号公報
【発明の概要】
【発明が解決しようとする課題】
【００１４】
本発明は上記状況に鑑みなされたものであり、その目的は、有機エレクトロニクスパネルの有機機能層を塗布法で製造する際、有機機能層の不要領域を払拭方式で除去する時、ゴミの発生防止、払拭残りに伴うショートやダークスポットの発生防止、素子寿命が長寿命化し、性能品質が安定している有機エレクトロニクスパネルの製造方法を提供することである。
【課題を解決するための手段】
【００１５】
本発明の上記目的は、以下の構成により達成された。
【００１６】
１．基材の上に、第１電極と、第１電極用外部接続用電極と、第２電極と、第２電極用外部接続用電極と、前記第１電極と前記第２電極との間に有機物層を含む少なくとも１層の有機機能層及び封止層とを有する有機エレクトロニクスパネルの製造方法において、
少なくとも、前記第１電極用外部接続用電極を形成する部分を含む第１電極を形成する第１電極形成工程と、
前記第１電極を含む前記基材の全面に少なくとも１層の有機機能層を形成する有機機能層形成工程と、
前記有機機能層の不要領域を除去しパターニングするパターニング工程と、
引き続き、前記パターニングした前記有機機能層を有する前記基材の全面をクリーニングするクリーニング工程とを有することを特徴とする有機エレクトロニクスパネルの製造方法。
【００１７】
２．前記有機機能層の不要領域を除去する溶媒が、Ｈａｎｓｅｎの溶解度パラメータ、ｆｄ、ｆｐ、ｆｈ、のプロットが、主な有機機能層を塗布した溶媒のプロットに対して、少なくとも４５ポイント以内の近さであり、且つ、２０ポイント以上離れていることを特徴とする前記１に記載の有機エレクトロニクスパネルの製造方法。
【００１８】
３．前記パターニング工程で前記有機機能層のパターニングを払拭方式で行うことを特徴とする前記１又は２に記載の有機エレクトロニクスパネルの製造方法。
【００１９】
４．前記クリーニング工程でクリーニングをドライエッチング方式で行うことを特徴とする前記１から３の何れか１項に記載の有機エレクトロニクスパネルの製造方法。
【００２０】
５．前記１から４の何れか１項に記載の有機エレクトロニクスパネルの製造方法において、次の各工程を順次有することを特徴とする有機エレクトロニクスパネルの製造方法。
【００２１】
Ａ）少なくとも前記第１電極用外部接続用電極を形成する部分を含む前記第１電極と、リード部とを前記基材の上にパターン化して形成する第１電極形成工程
Ｂ）該第１電極と該リード部とを有する該基材の全面に、少なくとも１層の有機機能層を形成する有機機能層形成工程
Ｃ）前記有機機能層の不要領域をパターニングするパターニング工程
Ｄ）前記パターニングした前記有機機能層を有する前記基材の全面をクリーニングするクリーニング工程
Ｅ）前記第１電極の上の前記有機機能層の上から前記リード部に亘り、前記第２電極及び第２電極用外部接続用電極を形成する第２電極形成工程
Ｆ）前記第１電極用外部接続用電極と、第２電極用外部接続用電極とを除き封止部材で前記第２電極の上及び周囲を封止部材で封止する封止工程
６．前記１から４の何れか１項に記載の有機エレクトロニクスパネルの製造方法において、次の各工程を順次有することを特徴とする有機エレクトロニクスパネルの製造方法。
【００２２】
Ａ）少なくとも前記第１電極用外部接続用電極を形成する部分を含む前記第１電極と、リード部とを前記基材の上にパターン化して形成する第１電極形成工程
Ｂ）該第１電極と該リード部とを有する該基材の全面に、少なくとも１層の有機機能層を形成する有機機能層形成工程
Ｃ）前記有機機能層の不要領域をパターニングするパターニング工程
Ｄ）前記パターニングした前記有機機能層を有する前記基材の全面をクリーニングするクリーニング工程
Ｅ）前記第１電極の上の前記有機機能層の上に、前記第２電極を形成する第２電極形成工程
Ｆ）前記第２電極と前記リード部に亘り、導電層を形成し第２電極用外部接続用電極を形成する導電層形成工程
Ｇ）前記第１電極用外部接続用電極と、第２電極用外部接続用電極とを除き封止部材で前記第２電極の上及び周囲を封止部材で封止する封止工程
７．前記１から４の何れか１項に記載の有機エレクトロニクスパネルの製造方法において、次の各工程を順次有することを特徴とする有機エレクトロニクスパネルの製造方法。
【００２３】
Ａ）少なくとも前記第１電極用外部接続用電極を形成する部分を含む前記第１電極を、前記基材上にパターン化して形成する第１電極形成工程
Ｂ）該第１電極を有する該基材の全面に、少なくとも１層の有機機能層を形成する有機機能層形成工程
Ｃ）該有機機能層の不要領域をパターニングするパターニング工程
Ｄ）該パターニングした該有機機能層を有する該基材の全面をクリーニングするクリーニング工程
Ｅ）該第１電極の上の該有機機能層の上に第２電極を形成し、同時に該第２電極と一体かした第２電極用外部接続用電極を有機機能層が除去された該基材の上に形成する第２電極形成工程
Ｆ）前記第１電極用外部接続用電極と、第２電極用外部接続用電極とを除き封止部材で前記第２電極の上及び周囲を封止部材で封止する封止工程
８．前記の有機エレクトロニクスパネルが有機エレクトロルミネッセンスパネルであることを特徴とする前記１から７の何れか１項に記載の有機エレクトロニクスパネルの製造方法。
【００２４】
９．前記の有機エレクトロニクスパネルが有機光電変換素子であることを特徴とする前記１から７の何れか１項に記載の有機エレクトロニクスパネルの製造方法。
【発明の効果】
【００２５】
有機エレクトロニクスパネルの有機機能層を塗布法で製造する際、有機機能層の不要領域を払拭方式で除去する時、ゴミの発生防止、払拭残りに伴うショートやダークスポットの発生防止、素子寿命が長寿命化し、性能品質が安定している有機エレクトロニクスパネルの製造方法を提供することが出来た。
【図面の簡単な説明】
【００２６】
【図１】有機エレクトロニクスパネルの一例を示す概略断面図である。
【図２】図１に示される有機エレクトロニクスパネル（ａ）を作製するは基材供給工程からクリーニング工程までの工程フロー図である。
【図３】図１に示される有機エレクトロニクスパネル（ａ）を作製するは第２電極形成工程から回収工程までの工程フロー図である。
【図４】図１に示される有機エレクトロニクスパネル（ｃ）を作製する基材供給工程からクリーニング工程までの工程フロー図である。
【図５】図１に示される有機エレクトロニクスパネル（ｃ）を作製する第２電極形成工程から回収工程までの工程フロー図である。
【図６】図１に示される有機エレクトロニクスパネル（ｂ）を作製する基材供給工程からクリーニング工程までの工程フロー図である。
【図７】図１に示される有機エレクトロニクスパネル（ｂ）を作製する第２電極形成工程から回収工程までの工程フロー図である。
【図８】パターニング工程の概略図である。
【図９】大気圧プラズマ処理装置の一例を示す概略図である。
【発明を実施するための形態】
【００２７】
本発明の実施の形態を図１から図６を参照しながら説明するが、本発明はこれに限定されるものではない。
【００２８】
図１は本発明の有機エレクトロニクスパネルの製造方法により製造された有機エレクトロニクスパネルの一例を示す概略断面図である。
【００２９】
（ａ）に付き説明する。
【００３０】
図中、１は図１の（ａ）に示す製造フロー図に従って製造された有機エレクトロニクスパネルを示す。１０１は基材を示す。１０２は第１電極（陽極）を示し、１０２ａは第１電極１０２の第１電極用外部接続用電極を示す。１０４ａは第２電極用外部接続用電極を示す。第２電極用外部接続用電極１０４ａは第１電極１０２を形成する際に基材１０１上に第１電極１０２と分離された位置に形成されたリード部と第２電極（陰極）１０４とが接合されることで形成される。１０３は第１電極用外部接続用電極１０２ａの上を除いて第１電極１０２の上及び周囲に形成された有機物層を含む有機機能層を示す。１０４は有機機能層１０３の上及びリード部１０２ｂの一部を被覆する様に形成された第２電極（陰極）を示す。１０５は第１電極用外部接続用電極１０２ａ及び第２電極用外部接続用電極１０４ａの一部を除き第２電極（陰極）１０４の上と周囲に設けられた接着剤層を示す。１０６は接着剤層１０５を介して貼着された封止部材を示す。
【００３１】
（ｂ）に付き説明する。
【００３２】
図中、１′は図１の（ｂ）に示す製造フロー図に従って製造された有機エレクトロニクスパネルを示す。１０１′は基材を示す。１０２′は第１電極（陽極）を示し、１０２′ａは第１電極１０２′の第１電極用外部接続用電極を示す。１０４′ａは第２電極用外部接続用電極を示す。第２電極用外部接続用電極１０４′ａは第１電極１０２′を形成する際に基材１０１′上に第１電極１０２′と分離された位置に形成されたリード部と第２電極（陰極）１０４′とを導電層１０５′で接合されることで形成される。１０３′は第１電極用外部接続用電極１０２′ａの上を除いて第１電極（陽極）１０２′の上及び周囲に形成された有機物層を含む有機機能層を示す。１０４′は有機機能層１０３′の上に第１電極１０２′の大きさに合わせ形成された第２電極（陰極）を示す。１０５′は導電層を示し、第２電極１０４′とリード部１０２′ｂとを接合するように形成されている。
【００３３】
１０６′は第１電極用外部接続用電極１０２′ａ及び第２電極用外部接続用電極１０４′ａの一部を除き第２電極（陰極）１０４′の上及び導電層１０５′の上と周囲に設けられた接着剤層を示す。１０７′は接着剤層１０６′を介して貼着された封止部材を示す。
【００３４】
（ｃ）に付き説明する。
【００３５】
図中、１″は図１の（ａ）に示す製造フロー図に従って製造された有機エレクトロニクスパネルを示す。１０１″は基材を示す。１０２″は第１電極（陽極）を示し、１０２″ａは第１電極１０２″の第１電極用外部接続用電極を示す。１０３″は第１電極用外部接続用電極１０２″ａの上を除いて第１電極１０２″の上、及び周囲に形成された有機物層を含む有機機能層を示す。１０４″は第１電極１０２″の大きさに合わせ、有機機能層の上と基材１０１″の上に形成された第２電極（陰極）を示す。１０４″ａは第２電極（陰極）１０４″と一体で形成された第２電極（陰極）の第２電極用外部接続用電極を示す。１０５″は第１電極用外部接続用電極１０２″ａ及び第２電極用外部接続用電極１０４″ａの一部を除き第２電極（陰極）１０４″の上と周囲に設けられた接着剤層を示す。１０６″は接着剤層１０５″を介して貼着された封止部材を示す。
【００３６】
図１の（ａ）、（ｂ）、（ｃ）に示される有機エレクトロニクスパネルは、有機ＥＬ素子としては第１電極用外部接続用電極と第２電極用外部接続用電極とから直流が供給されることにより、基材から光が発せられる。又、有機ＰＶ素子では、基材から光が照射されることで直流の起電力が発生し、第１電極用外部接続用電極と第２電極用外部接続用電極とから電力が取り出される。
【００３７】
本発明は、図１の（ａ）、（ｂ）、（ｃ）に示される有機エレクトロニクスパネルを作製する際、有機機能層の不要領域を払拭方式で除去する時、ゴミの発生を防止し、払拭残りに伴うショートやダークスポットの発生を防止し、素子寿命を長寿命化し、性能品質が安定している有機エレクトロニクスパネルの製造方法に関するものである。
【００３８】
有機機能層とは、有機ＥＬパネルの場合、例えば正孔注入・輸送層／発光層／電子注入・輸送層を指す。又、有機ＰＶパネルの場合、例えば正孔輸送・電子ブロック層／光電変換層／電子輸送・正孔ブロック層を指す。有機ＥＬパネル及び有機ＰＶパネルの構成に関しては後述する。
【００３９】
次に図１に示す有機エレクトロニクスパネル（ａ）、（ｂ）、（ｃ）の作製を図２から図７に示す製造フロー図で具体的に説明する。
【００４０】
図２は図１に示される有機エレクトロニクスパネル（ａ）を作製する基材供給工程からクリーニング工程までの工程フロー図である。
【００４１】
図３は図１に示される有機エレクトロニクスパネル（ａ）を作製する第２電極形成工程から回収工程までの工程フロー図である。
【００４２】
尚、図２及び図３で右側は、Ａ−Ａ′に沿った拡大概略断面図である。図１に示される有機エレクトロニクスパネル（ａ）は、図２及び図３に示させる工程フロー図に示される基材供給工程、第１電極形成工程、有機機能層形成工程、パターニング工程、クリーニング工程、第２電極形成工程、封止工程、回収工程に従って作製される。以下、図２及び図３で図１に示される有機エレクトロニクスパネル（ａ）の作製に付き説明する。
【００４３】
基材供給工程では、帯状又は枚葉状の基材が必要に合わせて供給される。帯状の基材の場合はロール状の帯状の基材から繰り出される状態で連続的に供給される。本図は帯状シート状基材が供給された場合を示している。
【００４４】
第１電極形成工程では、基材供給工程から供給された基材１０１の上に第１電極用外部接続用電極を形成する部分を含む第１電極１０２と、リード部１０２ｂがパターニングされた状態で形成される。
【００４５】
有機機能層形成工程では、第１電極形成工程から供給される第１電極用外部接続用電極を形成する部分を含む第１電極１０２と、リード部１０２ｂとが形成された基材１０１の全面に有機機能層１０３が形成される。
【００４６】
パターニング工程では、有機機能層形成工程から供給される全面に有機機能層１０３を形成した基材１０１の有機機能層１０３の不要領域（非機能発現領域）（例えば、有機ＥＬパネルでは非発光部分、有機ＰＶパネルでは起電力の非発生部分）が払拭方式により払拭除去される。本図では、第１電極１０２の第１電極用外部接続用電極１０２ａの形成部分及びリード部１０２ｂが出現する様に基材１０３の上を含め払拭除去される。
【００４７】
クリーニング工程では、パターニング工程から供給されるパターニングされた有機機能層を有する基材に対して、パターニング工程での払拭残り、払拭で発生した有機機能層の付着箇所のクリーニングがドライエッチング方式で行われる。ドライエッチング方式としては特に限定はないが、例えば大気圧プラズマ処理が挙げられる。
【００４８】
第２電極形成工程では、クリーニング工程から供給されるクリーニング済みの基材の上に形成されている第１電極１０２上の有機機能層１０３の上に第１電極１０２の大きさに合わせリード部１０２ｂと接合する様に第２電極１０４が形成され、リード部１０２ｂと第２電極１０４とが接合することで第２電極用外部接続用電極１０４が形成される。
【００４９】
封止工程では、第２電極形成工程から供給される第２電極１０４及び第２電極用外部接続用電極１０４ａとが形成された基材１０１の上に形成されている、第１電極用外部接続用電極１０２ａと、第２電極用外部接続用電極１０４ａとの一部を除き第２電極１０４の上と周囲に設けられた接着剤を介して封止部材１０６を貼着し封止された有機エレクトロニクスパネル１（図１の（ａ）の構成）が作製される。
【００５０】
回収工程では、封止工程から供給される有機エレクトロニクスパネルが回収される。回収の方式は使用する基材により変えられる。使用した基材が帯状の場合は、例えばロール状に巻き取られ回収した後、別の工程で必要とするユニットに断裁される。又は、必要とする大きさに断裁された後に回収する。使用した基材が枚葉状の場合は、例えば、１枚毎に積み重ねて回収した後、別の工程で必要とする大きさに断裁される。又は、必要とする大きさに断裁された後に回収する。
【００５１】
尚、本図は第１電極形成工程で基材の搬送方向に１列の第１電極用外部接続用電極を形成する部分を含む第１電極と、リード部とがパターン化して形成されている場合を示しているが、基材の横手方向に第１電極と、リード部との間に複数の第１電極を形成しても構わない。
【００５２】
図４は図１に示される有機エレクトロニクスパネル（ｃ）を作製する基材供給工程からクリーニング工程までの工程フロー図である。
【００５３】
図５は図１に示される有機エレクトロニクスパネル（ｃ）を作製する第２電極形成工程から回収工程までの工程フロー図である。
【００５４】
尚、図４及び図５で右側は、Ｂ−Ｂ′に沿った拡大概略断面図である。図１に示される有機エレクトロニクスパネル（ａ）は、図４及び図５に示させる工程フロー図に示される基材供給工程、第１電極形成工程、有機機能層形成工程、パターニング工程、クリーニング工程、第２電極形成工程、封止工程、回収工程に従って作製される。以下、図４及び図５で図１に示される有機エレクトロニクスパネル（ｃ）の作製に付き説明する。
【００５５】
基材供給工程は、図２に示す基材供給工程と同じであるため説明は省略する。
【００５６】
第１電極形成工程では、基材供給工程から供給された基材１０１″の上に、第１電極用外部接続用電極を形成する部分を含む第１電極１０２″がパターニングされた状態で形成される。
【００５７】
有機機能層形成工程では、第１電極形成工程から供給される第１電極用外部接続用電極を形成する部分を含む第１電極１０２″が形成された基材１０１″の全面に有機機能層１０３″が形成される。
【００５８】
パターニング工程では、有機機能層形成工程から供給される全面に有機機能層１０３″を形成した基材１０１″の全面に形成された有機機能層１０３″の不要領域（例えば、有機ＥＬパネルでは非発光部分、有機ＰＶパネルでは起電力の非発生部分）が払拭除去される。本図では、第１電極１０２″の第１電極用外部接続用電極１０２ａ″形成部分が出現する様に基材１０３″の上を含め払拭除去される。
【００５９】
クリーニング工程では、パターニング工程から供給されるパターニングされた有機機能層を有する基材１０３″に対して、パターニング工程での払拭残り、払拭で発生し有機機能層及び払拭した箇所付着したクリーニングの除去がドライエッチング方式で行われる。
【００６０】
第２電極形成工程では、クリーニング工程から供給されるクリーニング済みの基材１０３″の上に形成されている第１電極１０２″上の有機機能層１０３″の上に第１電極１０２″の大きさに合わせ第２電極１０４″と、第２電極１０４″と一体化した第２電極用外部接続用電極１０４″ａが基材の上に形成される。
【００６１】
封止工程では、第２電極形成工程から供給される第２電極１０４″及び第２電極用外部接続用電極１０４″ａとが形成された基材の上に形成されている、第１電極用外部接続用電極１０２″ａと、第２電極用外部接続用電極１０４″ａとの一部を除き第２電極１０４″の上と周囲に設けられた接着剤を介して封止部材１０６″を貼着し封止された有機エレクトロニクスパネル１″（図１の（ｃ）の構成）が作製される。
【００６２】
回収工程は図２に示す回収工程と同じであるため説明は省略する。
【００６３】
尚、本図は第１電極形成工程で基材の搬送方向に１列の第１電極用外部接続用電極を形成する部分を含む第１電極とパターン化して形成されている場合を示しているが、基材の横手方向に複数の第１電極を形成しても構わない。
【００６４】
図６は図１に示される有機エレクトロニクスパネル（ｂ）を作製する基材供給工程からクリーニング工程までの工程フロー図である。
【００６５】
図７は図１に示される有機エレクトロニクスパネル（ｂ）を作製する第２電極形成工程から回収工程までの工程フロー図である。
【００６６】
尚、図６及び図７で右側は、Ｃ−Ｃ′に沿った拡大概略断面図である。図１に示される有機エレクトロニクスパネル（ｂ）は、図６及び図７に示させる工程フロー図に示される基材供給工程、第１電極形成工程、有機機能層形成工程、パターニング工程、クリーニング工程、第２電極形成工程、封止工程、回収工程に従って作製される。以下、図６及び図７で図１に示される有機エレクトロニクスパネル（ｂ）の作製に付き説明する。
【００６７】
基材供給工程は、図２に示す基材供給工程と同じであるため説明は省略する。
【００６８】
第１電極形成工程では、基材供給工程から供給された基材１０１′の上に第１電極用外部接続用電極を形成する部分を含む第１電極１０２′と、リード部１０２′ｂがパターニングされた状態で形成される。
【００６９】
有機機能層形成工程では、第１電極形成工程から供給される第１電極用外部接続用電極を形成する部分を含む第１電極１０２′と、リード部１０２′ｂとが形成された基材１０１′の全面に有機機能層１０３′が形成される。
【００７０】
パターニング工程では、有機機能層形成工程から供給される全面に有機機能層１０３′を形成した基材１０１′の有機機能層１０３′の不要領域（例えば、有機ＥＬパネルでは非発光部分、有機ＰＶパネルでは起電力の非発生部分）が払拭除去される。本図では、第１電極１０２′の第１電極用外部接続用電極１０２′ａ形成部分及びリード部１０２′ｂが出現する様に払拭除去される。
【００７１】
クリーニング工程では、パターニング工程から供給されるパターニングされた有機機能層１０３′を有する基材１０１′に対してパターニング工程での払拭残り、及び払拭で発生し有機機能層及び払拭した箇所に付着したゴミの除去がドライエッチング方式で行われる。
【００７２】
第２電極形成工程では、クリーニング工程から供給されるクリーニング済みの基材１０１′の上に形成されている第１電極１０２′上の有機機能層１０３′の上に第１電極１０２′の大きさに合わせ第２電極１０４′が形成される。
【００７３】
導電層形成工程では、第２電極形成工程から供給される第２電極１０４′が形成された基材１０１′の第２電極１０４′の一部とリード部１０２′ｂの一部とを接続する様に導電層１０５′が形成される。リード部１０２′ｂと導電層１０５′とが接合することで第２電極用外部接続用電極１０４′ａが形成される。
【００７４】
封止工程では、第２電極形成工程から供給される第２電極１０４′及び第２電極用外部接続用電極１０４′ａとが形成された基材１０１′の上に形成されている、第１電極用外部接続用電極１０２′ａと、第２電極用外部接続用電極１０４′ａとの一部を除き第２電極１０４′の上と周囲に設けられた接着剤を介して封止部材１０７′を貼着し封止された有機エレクトロニクスパネル１′（図１の（ｂ）の構成）が作製される。
【００７５】
回収工程は、図２に示す回収工程と同じであるため説明は省略する。
【００７６】
尚、本図は第１電極形成工程で基材の搬送方向に１列の第１電極用外部接続用電極を形成する部分を含む第１電極と、リード部とがパターン化して形成されている場合を示しているが、基材の横手方向に第１電極と、リード部との間に複数の第１電極を形成しても構わない。
【００７７】
図２から図４は有機機能層が１層の場合を示しているが有機機能層が多層の場合、パターニング工程及びクリーニング工程で処理の方法は次の方法が挙げられ必要に応じて適宜選択することが可能である。
１）各層毎にパターニング工程及びクリーニング工程で処理を行った後、有機機能層形成工程で有機機能層を積層することを繰り返し行う。
２）有機機能層を必要とする多層に形成した後、パターニング工程及びクリーニング工程で処理する。
【００７８】
尚、各層毎にパターニング工程のみでの処理を行い、有機機能層を積層し最後に、クリーニング工程で処理する方法は各層毎に行うパターニング工程で発生し有機機能層に付着したゴミの除去が出来なくなるため好ましくない。有機機能層の表面に付着したゴミが第１電極（陽極）と第２電極（陰極）とを短絡させる原因となったり、ダークスポットとなったりする可能性がある。
【００７９】
第２電極（陰極）表面や基材の表面に付着したゴミは、有機機能層や第１電極（陽極）とを短絡させる原因とはならないが、第２電極（陰極）と導電層間や、リード部と導電層間の接触を劣化させたり、その後に続く封止工程において封止剤との接着性を低下させ有機エレクトロニクスパネルの防湿性が劣化し、有機エレクトロニクスパネルの寿命を短くする。
【００８０】
次に、パターニング工程で使用する払拭装置に付き説明する。払拭装置としては基材上に形成された有機機能層の不要な箇所を精密且つ迅速に除去しパターニングが出来れば特に限定はない。例えば、有機機能層を溶媒により溶解或いは膨潤し、吸い取り除去する方法や、拭い取る方法、又、溶剤により「湿らせた」軟質ヘッド又テープ状部材等を有機機能層に接触させ連続的に、基材上の全面に製膜された有機機能層から、その一部を除去する方法が挙げられる。以下に溶剤により「湿らせた」テープ状部材を使用した払拭装置による有機機能層の不要な箇所の除去方法に付き説明する。
【００８１】
尚、図２から図４に示す第１電極形成工程では基材の搬送方向に１列の第１電極用外部接続用電極を形成する部分を含む第１電極と、リード部とがパターン化して形成されている場合を示しているが、第１電極と、リード部との間に複数の第１電極を形成しても構わない。
【００８２】
図８はパターニング工程の概略図である。図８（ａ）はパターニング工程の概略斜視図である。図８（ｂ）は図８（ａ）のＤ−Ｄ′に沿った拡大概略断面図である。
【００８３】
図中、２はパターニング工程を示す。パターニング工程２は基材３を保持するローラー４と、第１払拭装置５と、第２払拭装置６とを使用している。ローラー４は回転可能に両側を保持部材（不図示）により保持されている。払拭装置の数は基材３上に形成されている第１電極用外部接続用電極を形成する部分を含む第１電極７の数、リード部の有無により、払拭する位置が異なるため払拭する位置の数に合わせ適宜調整することが可能である。本図は基材３の搬送方向（図中の矢印方向）に一列に第１電極用外部接続用電極を形成する部分を含む第１電極７とリード部７ａとが配置された場合を示している。
【００８４】
８は基材３の全面に形成された有機機能層を示す。第１電極の第１電極用外部接続用電極７０１形成部分とリード部７ａとの上に形成されている有機機能層８（図面上の斜線で示される部分）の不要領域を除去するために、第１払拭装置５と、第２払拭装置６との２台が配置されている。第１払拭装置５と第２払拭装置６とは同じ構造となっているため、第１払拭装置５の構造に付き説明する。
【００８５】
第１払拭装置５は、払拭部材５０３の送り出しロール５０１と巻き取りロール５０２と、押圧ロール５０４と、溶剤タンク５０５とを有している。本図では払拭部材５０３として帯状部材を使用している場合を示している。５０３ａは送り出しロール５０１に装填されたロール状の払拭部材を示し、５０２ａは巻き取りロール５０２にロール状に巻き取られた払拭部材を示す。尚、払拭部材５０３の搬送方向は基材の搬送方向と逆方向であっても構わない。
【００８６】
溶剤タンク５０５の溶剤は溶剤供給管５０５ａを介して払拭部材５０３に常に含浸させる様になっている。
【００８７】
押圧ロール５０４は、シリンダ５０４ａに上下移動（図中の矢印方向）が可能に接続されており、所望の圧力で払拭部材５０３を基材３の上の有機機能層８に対して押圧することが可能となっている。押圧ロール５０４により払拭部材５０３を有機機能層８上に押圧接触する位置は、ローラー５０４と基材３とが接触する位置が、安定した圧力で押圧接触が出来ることから好ましい。尚、第１払拭装置５と第２払拭装置６とには基材３の払拭する位置に押圧ロール５０４の位置を合わせるための位置調整手段を有している。
【００８８】
本図に示される払拭装置は、連続的に搬送される基材の上に形成された有機機能層の不要な箇所（本図では、第１払拭装置５は第１電極７の第１電極用外部接続用電極７０１形成部分の上と周辺部に形成された有機機能層８、第２払拭装置６はリード部７ａの上、及びリード部７ａと第１電極７の第１電極用外部接続用電極７０１形成部分の周辺部に形成された有機機能層８）に溶剤が含浸された払拭部材を送り出しながら押圧接触させることで、連続的に有機機能層の不要な箇所を払拭除去することで連続的に第１電極７の第１電極用外部接続用電極７０１の形成部分及びリード部７ａの表面を露出させることを可能にしている。
【００８９】
尚、本図は連続的に搬送される基材の上に形成された有機機能層の不要な箇所を連続して除去するため払拭する箇所に合わせ２台の払拭装置を配設した場合を示したが、機材が枚葉シートの場合は、基材を固定し払拭装置を移動させる方式にしても構わない。
【００９０】
払拭部材５０３として帯状の払拭部材の場合は、搬送に耐える物性、溶媒が含浸し、耐溶剤性、溶解した有機機能層を吸収出来る材質であれば特に限定はなく、例えば多孔質、耐溶剤性、又繊維質の、織布、不織布等が挙げられる。
【００９１】
払拭部材５０３の幅は、払拭する有機機能層の幅に対して、基材に対する溶剤の濡れ性、有機溶媒の有機機能層への浸透性等を考慮し、１００％から８０％の範囲が好ましく、９５％から８０％の範囲が特に好ましい。
【００９２】
払拭部材５０３の厚さは、溶媒の含浸量、溶解した有機機能層の吸収量等を考慮し、０．１ｍｍから１０ｍｍが好ましい。
【００９３】
払拭部材５０３へ供給する溶媒の量は、有機溶媒の有機機能層への浸透性を考慮し、０．０１ｍｌから１ｍｌが好ましい。
【００９４】
払拭部材５０３の有機機能層への押圧力は、有機機能層の払拭性、第１電極、リード部への損傷抑制等を考慮し、９．８１×１０３Ｐａから４．９１×１０５Ｐａの範囲が好ましい。
【００９５】
払拭部材５０３の送り出し速度は基材３との相対速度として、有機機能層の溶解吸収、払拭部材に含浸している溶媒の横方向への広がりによる有機機能層の溶解、有機機能層の拭き取り部分の乱れに伴うパターニングの精度等を考慮し、１ｃｍ／秒から５０ｃｍ／秒の範囲が好ましい。
【００９６】
本図に示す払拭装置は払拭部材として帯状払拭部材を使用した場合を示しているが、帯状払拭部材の代わりに溶剤吸収性且つ弾性がある多孔性の（例えばスポンジ状）材料からなるブレードを用いてこれを基材に押圧して拭き取る方法でもよい。
【００９７】
ブレードに使用する材料としては、例えばスポンジ、エラストマー、熱可塑性樹脂、繊維マット、多孔質材料、ポリウレタンゴム、合成ゴム、天然ゴム、シリコーン等の材料又はこれらの組み合わせからなる耐溶剤性の材料で構成されてもよい。
【００９８】
ブレードの形状は効率よく拭き取りが出来れば特に限定されないが、例えば台形の断面形状を好ましく用いることが出来る。この形状は、先端のとがった断面形状、正方形の断面形状、先端の丸い断面形状などの幾何学的断面形状を有していてもよく、掻き取る或いは拭き取る有機層の性質、掻き取り速度等に合わせて設計してよい。更に、所定の厚みを持ち先端は弾性を持つため、拭き取り時には、撓み、ブレードとして、基材を擦り、有機機能層を拭き取ることが出来る。
【００９９】
払拭部材５０３に含浸させる溶媒としては有機機能層を除去する際に、拭き取りを容易にする組成であれば如何なる溶媒でもよく、例えば、ジクロロメタン、ジクロロエタン、クロロホルム、四塩化炭素、テトラクロロエタン、トリクロロエタン、クロロベンゼン、ジクロロベンゼン、クロロトルエン等のハロゲン系炭化水素系溶媒や、ジブチルエーテル、テトラヒドロフラン、ジオキサン、アニソールなどのエーテル系溶媒、メタノールや、エタノール、イソプロパノール、ブタノール、シクロヘキサノール，２−メトキシエタノール、エチレングリコール、グリセリン等のアルコール系溶媒、ベンゼン、トルエン、キシレン、エチルベンゼン等の芳香族炭化水素系溶媒、ヘキサン、オクタン、デカン、テトラリン等のパラフィン系溶媒、酢酸エチル、酢酸ブチル、酢酸アミルなどのエステル系溶媒、Ｎ，Ｎ−ジメチルホルムアミド、Ｎ，Ｎ−ジメチルアセトアミド、Ｎ−メチルピロリドン等のアミド系溶媒、アセトン、メチルエチルケトン、シクロヘキサノン、イソホロン等のケトン系溶媒、ピリジン、キノリン、アニリン等のアミン系溶媒、アセトニトリル、バレロニトリル等のニトリル系溶媒、チオフェン、二硫化炭素などの硫黄系溶媒が挙げられる。これら拭き取り溶媒は、溶媒単独で用いてもよいし、複数の溶媒を混合して用いてもよい。又、複数の溶媒を順次変えて使用してもよい。
【０１００】
更に好ましい拭き取り溶媒としては、Ｈａｎｓｅｎの溶解度パラメータとして、有機機能層を構成している有機材料の溶解性を考慮し、∂ｄ、∂ｐ、∂ｈ、から算出される百分率、ｆｄ（Ｄｉｓｐｅｒｓｉｏｎ  ｆｏｒｃｅ）、ｆｐ（Ｐｏｌａｒ  ｆｏｒｃｅ）、ｆｈ（Ｈｙｄｒｏｇｅｎ  ｆｏｒｃｅ）、のプロットが、主な有機機能層を塗布した溶媒のプロットに対して、少なくとも４５ポイント以内の近さであり、且つ、２０ポイント以上離れていることがより好ましい。より好ましくは、４０ポイント以内の近さであり、２５ポイント以上離れていることが更に好ましい。
【０１０１】
∂ｄ、∂ｐ、∂ｈ、から算出される百分率、ｆｄ、ｆｐ、ｆｈは以下の式１）から式３）に従って求められる。
【０１０２】
式１）  ｆｄ＝∂ｄ／（∂ｄ＋∂ｐ＋∂ｈ）
式２）  ｆｐ＝∂ｐ／（∂ｄ＋∂ｐ＋∂ｈ）
式３）  ｆｈ＝∂ｈ／（∂ｄ＋∂ｐ＋∂ｈ）
又、拭き取り溶媒の溶解度パラメータと、有機機能層を塗布する溶媒とのポイント差Ｒｆは以下の式４）により求めることが出来る。
【０１０３】
式４）  （Ｒｆ）２＝（ｆｄ２−ｆｄ１）２＋（ｆｐ２−ｆｐ１）２＋（ｆｈ２−ｆｈ１）２
ここで主な有機機能層とは、有機ＥＬ素子で言う発光層や、有機ＰＶ素子で言う光電変換層に相当し、膜厚が大概にして厚いために、拭き取り時に最も拭き残し等の残留物が懸念される層である。
【０１０４】
これらＨａｎｓｅｎの溶解度パラメータ（以下、ＳＰ値とも呼ぶ）は、例えば、Ｈａｎｓｅｎ  Ｓｏｌｕｂｉｌｉｔｙ  Ｐａｒａｍｅｔｅｒｓ：Ａ  Ｕｓｅｒ’ｓ  Ｈａｎｄｂｏｏｋ（Ｃｈａｒｌｅｓ  Ｍ．  Ｈａｎｓｅｎ著）、Ｔｈｅ  Ｂｏｏｋ  ａｎｄ  Ｐａｐｅｒ  Ｇｒｏｕｐ  ＡＮＮＵＡＬ，Ｖｏｌｕｍｅ  Ｔｈｒｅｅ  １９８４，Ｓｏｌｕｂｉｌｉｔｙ  Ｐａｒａｍｅｔｅｒｓ：Ｔｈｅｏｒｙ  ａｎｄ  Ａｐｐｌｉｃａｔｉｏｎ（Ｊｏｈｎ  Ｂｕｒｋｅ著）、その他公知の文献を参考に各種溶媒のＳＰ値を得ることが出来る。
【０１０５】
本発明では、パターニング工程での払拭残り及び払拭で発生し、有機機能層及び払拭した箇所に付着したゴミを除去するクリーニング工程にドライエッチング法が用いられている。ドライエッチング法としては、例えばアルゴンスパッタ、電子線照射、プラズマ処理等が挙げられる。プラズマ処理としてはフレームプラズマ処理、コロナ放電処理、大気圧プラズマ処理、プラズマ処理を対象とするが、以下、クリーニング工程で使用するドライエッチング法の一例として大気圧下で連続処理が可能な大気圧プラズマ処理をプラズマ処理の代表として説明する。
【０１０６】
本発明の有機エレクトロニクスパネルの製造方法に係わる大気圧プラズマ処理は、大気圧、又はそれに近い気圧下において行われることが好ましいが、大気圧で可能な常圧プラズマ処理とすることが、続いて塗布を行う場合、塗布を速やかに行うことが出来る等、生産性の観点から好ましい。具体的な圧力としては７０ｋＰａから１３０ｋＰａが好ましく、全く減圧・加圧を行わない、大気圧であることが最も好ましい。
【０１０７】
プラズマを発生させるためには、キャリアガスとして不活性ガスの雰囲気下で放電させる必要があるが、ここで不活性ガスとは、周期表の第１８属元素、所謂希ガスと呼ばれる、ヘリウム、ネオン、アルゴン、クリプトン、キセノン、ラドン等や、更には窒素ガス雰囲気下で行うことが好ましく、処理性といった観点ではアルゴン又はヘリウムが特に好ましく用いられる。ただし、製造コスト的な観点からは、放電条件を最適化することで窒素ガスを用いることが最も好ましい。
【０１０８】
本発明での好ましい態様として、不活性ガスと共に０．０１％から３０％（体積割合）の反応性ガスを含有させることが好ましく、更に好ましくは０．１％から２０％、最も好ましくは１％から１５％の反応性ガスを含有させることがより好ましい。
【０１０９】
本発明で用いる反応性ガスは複数用いることが可能であるが、少なくとも１種類は、放電空間でプラズマ状態となり、対象物の表面を処理出来る成分を含有するものが好ましい。
【０１１０】
反応性ガスの好ましい例としては、酸素、二酸化炭素、窒素（窒素雰囲気の場合を除く）、水素等のガスを含ませてもよい。又、表面を積極的に改質するため、メタン、アンモニア、各種有機金属化合物、フッ素化合物などを反応性ガスとして用いることも本発明において好ましい態様である。本発明においては、有機物の除去と同時に基材や電極表面の劣化を防ぐといった観点から、特に水素ガスを不活性ガスに適量混合して用いることが最も好ましい。
【０１１１】
大気圧下でプラズマ処理する場合は、開始電圧が上昇するのでこれを抑えるのに、放電極面に誘電体を挟むこと、雰囲気ガスがヘリウム、アルゴン又は窒素であること、電源として交流や高周波を使用することが好ましい。
【０１１２】
周波数として、１ｋＨｚから１ＧＨｚが好ましい。印加する電力は、対象とする試料の組成、表面特性等によっても異なり、条件を最適化する必要があるが、表面の平滑性、放電による飛散物質汚染等を考慮し、０．０１Ｗ／ｃｍ２から１０Ｗ／ｃｍ２の範囲の電力を用いて０．１秒化から数十秒の範囲で放電処理を行うことが好ましい。クリーニング工程に用いる大気圧プラズマ処理装置の一例を図９で説明する。
【０１１３】
図９は大気圧プラズマ処理装置の一例を示す概略図である。本図はフレキシブルなフィルム基材の搬送工程に適用出来る、所謂ロールツーロールによるプラズマ処理の装置例である。
【０１１４】
図中、９は大気圧プラズマ処理装置を示す。大気圧プラズマ処理装置９は、少なくとも、プラズマ放電処理装置９ａ、二つの電源を有する電界印加手段９ｂ、ガス供給手段９ｃ、電極温度調節手段９ｄとを有している装置である。
【０１１５】
大気圧プラズマ処理装置９はプラズマ放電処理装置９ａのロール回転電極（第１電極）９ａ１と複数の角筒型電極（第２電極）９ａ２との対向電極間（放電空間）９ａ３に、ガス供給手段９ｃから供給された有機金属化合物のガス及び／又は酸素ガスと、例えば窒素のような放電ガスとの混合物Ｇが供給され、ここで活性化されて、基材Ｆ上に導入され基材Ｆをプラズマ放電処理するものである。
【０１１６】
ロール回転電極（第１電極）９ａ１と角筒型電極（第２電極）９ａ２との間の放電空間（対向電極間）９ａ３に、ロール回転電極（第１電極）９ａ１には第１電源９ｂ１から周波数ω１、電界強度Ｖ１、電流Ｉ１の第１の高周波電界を、又角筒型電極（第２電極）９ａ２には第２電源９ｂ２から周波数ω２、電界強度Ｖ２、電流Ｉ２の第２の高周波電界を掛ける様になっている。
【０１１７】
ロール回転電極（第１電極）９ａ１と第１電源９ｂ１との間には、第１フィルター９ｂ３が設置されており、第１フィルター９ｂ３は第１電源９ｂ１からロール回転電極（第１電極）９ａ１への電流を通過し易くし、第２電源９ｂ２からの電流をアースして、第２電源９ｂ２から第１電源９ｂ１への電流を通過し難くする様に設計されている。又、角筒型電極（第２電極）９ａ２と第２電源９ｂ２との間には、第２フィルター９ｂ４が設置されており、第２フィルター９ｂ４は、第２電源９ｂ２から角筒型電極（第２電極）９ａ２への電流を通過し易くし、第１電源９ｂ１からの電流をアースして、第１電源９ｂ１から第２電源９ｂ２への電流を通過し難くする様に設計されている。
【０１１８】
尚、ロール回転電極（第１電極）９ａ１を第２電極、又角筒型固定電極９ａ２群を第１電極としてもよい。何れにしろ第１電極には第１電源が、又、第２電極には第２電源が接続される。第１電源は第２電源より高い高周波電界強度（Ｖ１＞Ｖ２）を印加することが好ましい。又、周波数はω１＜ω２となる能力を有している。
【０１１９】
又、電流はＩ１＜Ｉ２となることが好ましい。第１の高周波電界の電流Ｉ１は、好ましくは０．３ｍＡ／ｃｍ２から２０ｍＡ／ｃｍ２、更に好ましくは１．０ｍＡ／ｃｍ２から２０ｍＡ／ｃｍ２である。又、第２の高周波電界の電流Ｉ２は、好ましくは１０ｍＡ／ｃｍ２から１００ｍＡ／ｃｍ２、更に好ましくは２０ｍＡ／ｃｍ２から１００ｍＡ／ｃｍ２である。
【０１２０】
ガス供給手段９ｃにおいて、ガス発生装置９ｃ１で発生させた反応性ガスＧは、流量を制御して給気口９ｃ２より大気圧プラズマ処理容器９ａ４内に導入する。
【０１２１】
基材Ｆを、元巻き（不図示）から巻きほぐして搬送されてくるか、又は前工程から搬送されてきて、ガイドロール９ｅを経てニップロール９ｆで基材Ｆに同伴されてくる空気等を遮断し、ロール回転電極（第１電極）９ａ１に接触したまま巻き回しながら角筒型電極（第２電極）９ａ２との間に移送し、ロール回転電極（第１電極）９ａ１と角筒型電極（第２電極）９ａ２との両方から電界を掛け、対向電極間（放電空間）９ａ３で放電プラズマを発生させる。
【０１２２】
基材Ｆはロール回転電極（第１電極）９ａ１に接触したまま巻き回されながらプラズマ状態のガスにより処理される。基材Ｆは、ニップロール９ｇ、ガイドロール９ｈを経て、次工程に移送する。放電処理済みの処理排気Ｇ′は排気口９ａ５より排出する。
【０１２３】
プラズマ処理中、ロール回転電極（第１電極）９ａ１及び角筒型電極（第２電極）９ａ２を加熱又は冷却するために、電極温度調節手段９ｄで温度を調節した媒体を、送液ポンプＰで配管９ｄ１を経て両電極に送り、電極内側から温度を調節する。
【０１２４】
尚、９ａ６及び９ａ７は大気圧プラズマ処理容器９ａ４と外界とを仕切る仕切板である。
【０１２５】
各角筒型電極９ａ２は、円筒型電極に比べて、放電範囲（放電面積）を広げる効果があるので、本発明に好ましく用いられる。更に、金属質母材の表面に誘電体を被覆して、角筒型電極とすることが大気圧下で放電させるためには好ましい。
【０１２６】
対向するロール回転電極（第１電極）９ａ１及び角筒型電極（第２電極）９ａ２との電極間距離は、電極の一方に誘電体を設けた場合、該誘電体表面ともう一方の電極の導電性の金属質母材表面との最短距離のことを言い、双方の電極に誘電体を設けた場合、誘電体表面同士の距離の最短距離のことを言う。
【０１２７】
電極間距離は、導電性の金属質母材に設けた誘電体の厚さ、印加電界強度の大きさ、プラズマを利用する目的等を考慮して決定されるが、何れの場合も均一な放電を行う観点から０．１ｍｍから２０ｍｍが好ましく、特に好ましくは０．５ｍｍから２ｍｍである。
【０１２８】
大気圧プラズマ処理容器９ａ４は、パイレックス（登録商標）ガラス製の処理容器等が好ましく用いられるが、電極との絶縁がとれれば金属製を用いることも可能である。例えば、アルミニウム又はステンレススティールのフレームの内面にポリイミド樹脂等を張り付けてもよく、該金属フレームにセラミックス溶射を行い絶縁性をとってもよい。以下に、本発明に係る大気圧プラズマ処理装置に適用可能な高周波電源を例示する。
【０１２９】
本発明の大気圧プラズマ放電処理装置に設置する第１電源（高周波電源）としては、
メーカー            周波数            製品名
神鋼電機            ３ｋＨｚ    ＳＰＧ３−４５００
神鋼電機            ５ｋＨｚ    ＳＰＧ５−４５００
春日電機          １５ｋＨｚ    ＡＧＩ−０２３
神鋼電機          ５０ｋＨｚ    ＳＰＧ５０−４５００
ハイデン研究所  １００ｋＨｚ＊  ＰＨＦ−６ｋ
パール工業      ２００ｋＨｚ    ＣＦ−２０００−２００ｋ
パール工業      ４００ｋＨｚ    ＣＦ−２０００−４００ｋ
等の市販のものを挙げることが出来、何れも使用することが出来る。
【０１３０】
又、第２電源（高周波電源）としては、
メーカー            周波数            製品名
パール工業      ８００ｋＨｚ    ＣＦ−２０００−８００ｋ
パール工業          ２ＭＨｚ    ＣＦ−２０００−２Ｍ
パール工業  １３．５６ＭＨｚ    ＣＦ−５０００−１３Ｍ
パール工業        ２７ＭＨｚ    ＣＦ−２０００−２７Ｍ
パール工業      １５０ＭＨｚ    ＣＦ−２０００−１５０Ｍ
等の市販のものを挙げることが出来、何れも好ましく使用出来る。
【０１３１】
尚、上記電源の内、＊印はハイデン研究所インパルス高周波電源（連続モードで１００ｋＨｚ）である。それ以外は連続サイン波のみ印加可能な高周波電源である。
【０１３２】
本発明においては、この様な電界を印加して、均一で安定な放電状態を保つことが出来る電極を大気圧プラズマ処理装置に採用することが好ましい。
【０１３３】
本発明において、対向する電極間に印加する電力は、角筒型電極（第２電極）（第２の高周波電界）に１Ｗ／ｃｍ２以上の電力（出力密度）を供給し、放電ガスを励起してプラズマを発生させ、対象となる試料表面を処理する。
【０１３４】
第２電極に供給する電力の上限値としては、好ましくは５０Ｗ／ｃｍ２、より好ましくは２０Ｗ／ｃｍ２である。下限値は、好ましくは１．２Ｗ／ｃｍ２である。尚、放電面積（ｃｍ２）は、電極において放電が起こる範囲の面積のことを指す。
【０１３５】
又、ロール回転電極（第１電極）（第１の高周波電界）にも、１Ｗ／ｃｍ２以上の電力（出力密度）を供給することにより、第２の高周波電界の均一性を維持したまま、出力密度を向上させることが出来る。更に好ましくは５Ｗ／ｃｍ２以上である。又、ロール回転電極（第１電極）に供給する電力の上限値は、好ましくは５０Ｗ／ｃｍ２である。
【０１３６】
これにより、更なる均一高密度プラズマを生成出来、更なる処理速度の向上と処理性の向上が両立出来る。
【０１３７】
ここで高周波電界の波形としては、特に限定されない。連続モードと呼ばれる連続サイン波状の連続発振モードと、パルスモードと呼ばれるＯＮ／ＯＦＦを断続的に行う断続発振モード等があり、そのどちらを採用してもよいが、少なくとも角筒型電極（第２電極）側（第２の高周波電界）は連続サイン波の方がより好ましい。
【０１３８】
本発明の有機エレクトロニクスパネルの製造方法に係るプラズマ放電処理は、反応性の観点から出来る限り高温で処理することが好ましく、電極温度調節手段９ｄを用いて少なくともロール回転電極（第１電極）の温度を調整しながら処理することが好ましい。
【０１３９】
ロール回転電極（第１電極）の温度は、５０℃以上にすることが好ましく、７０℃以上が更に好ましく、９０℃以上が最も好ましい。
【０１４０】
プラズマの照射時間は基材Ｆの搬送速度で制御することが出来、照射時間に合わせて適宜調整される。好ましい照射時間は１秒から３０分であり、更に好ましくは５秒から１０分であり、最も好ましくは１０秒から２分である。長時間照射するほど本発明の効果を発揮し易いが、生産性や有機機能層、基材へのダメージを考慮するとより短時間で処理することが好ましい。
【０１４１】
本発明に適用出来る大気圧プラズマ放電処理装置としては、上記説明した以外に、例えば、特開２００４−６８１４３号公報、同２００３−４９２７２号公報、国際公開第０２／４８４２８号パンフレット等に記載されている大気圧プラズマ放電処理装置を挙げることが出来る。
【０１４２】
基材の上に、第１電極と、第１電極用外部接続用電極と、第２電極と、第２電極用部接続用電極と、前記第１電極と前記第２電極との間に有機物層を含む少なくとも１層の有機機能層を有する有機エレクトロニクスパネルを有機機能層の不要部分を、払拭方式で除去しパターニングした後、パターニングした有機機能層を有する基材の全面を、ドライエッチング方式によりクリーニングし、第２電極及び第２電極用部接続用電極を形成する有機エレクトロニクスパネルの製造方法により次の効果が得られた。
１．有機機能層の不要部分を払拭方式で除去する際、発生する払拭残りによるショートやダークスポットの発生がなくなり安定した性能の有機エレクトロニクスパネルの製造が可能となった。
２．有機機能層の不要部分を払拭方式で除去する際、発生するゴミの有機機能層へ付着したゴミによるショートやダークスポットの発生がなくなり安定した性能の有機エレクトロニクスパネルの製造が可能となった。
３．有機機能層の不要部分を払拭方式で除去する際、発生したゴミの基材への付着がなくなり、封止部材と基材との密着性が高くなり封止した有機エレクトロニクスパネルの防湿性が向上し、寿命が伸びた有機エレクトロニクスパネルの製造が可能となった。
【０１４３】
次に本発明の有機エレクトロニクスパネルの製造方法に係わる有機エレクトロニクスパネルの内、有機ＥＬパネル及び有機ＰＶパネルの構成に付き説明する。
【０１４４】
（有機ＥＬパネルの構成）
有機ＥＬパネルは、電極間に、単数又は複数の有機機能層を積層した構成であり、一般的には、第１電極（陽極）上に、有機物層として、正孔注入・輸送層／発光層／電子注入・輸送層を積層し、その上から第２電極（陰極）が積層された構成をとる。第１電極（陽極）と第２電極（陰極）との間の他の代表的な層構成としては次の構成が挙げられる。
【０１４５】
（１）第１電極（陽極）／発光層／第２電極（陰極）
（２）第１電極（陽極）／発光層／電子輸送層／第２電極（陰極）
（３）第１電極（陽極）／正孔輸送層／発光層／正孔阻止層／電子輸送層／第２電極（陰極）
（４）第１電極（陽極）／陽極バッファ層（正孔注入層）／正孔輸送層／発光層／／電子輸送層／陰極バッファ層（電子注入層）／第２電極（陰極）
（５）第１電極（陽極）／陽極バッファ層（正孔注入層）／正孔輸送層／発光層／正孔阻止層／電子輸送層／陰極バッファ層（電子注入層）／第２電極（陰極）
有機ＥＬパネルを構成する主たる有機材料層について以下述べる。
【０１４６】
（発光層）
発光層中に含有される有機発光材料としては、カルバゾール、カルボリン、ジアザカルバゾール等の芳香族複素環化合物、トリアリールアミン誘導体、スチルベン誘導体、ポリアリーレン、芳香族縮合多環化合物、芳香族複素縮合環化合物、金属錯体化合物等及びこれらの単独オリゴ体或いは複合オリゴ体等が挙げられるが、本発明においてはこれに限られるものではなく、広く公知の材料を用いることが出来る。
【０１４７】
又、発光層中（成膜材料）には、好ましくは０．１質量％から２０質量％程度のドーパントが発光材料中に含まれてもよい。ドーパントとしては、ペリレン誘導体、ピレン誘導体等公知の蛍光色素等、又、リン光発光タイプの発光層の場合、例えば、トリス（２−フェニルピリジン）イリジウム、ビス（２−フェニルピリジン）（アセチルアセトナート）イリジウム、ビス（２，４−ジフルオロフェニルピリジン）（ピコリナート）イリジウム、等に代表されるオルトメタル化イリジウム錯体等の錯体化合物が同様に０．１質量％から２０質量％程度含有される。
【０１４８】
リン光発光方式は、発光層内部に発光領域を持つためか、比較的発光ムラが起こりづらく本発明において好ましい態様である。発光層の膜厚は、１ｎｍから数百ｎｍの範囲が好ましい。
【０１４９】
（有機ＰＶパネルの構成）
本発明の有機ＰＶパネルは、第１電極と第２電極との間に、両者に挟まれた光電変換層として、ｐ型半導体材料とｎ型半導体材料を含む層を有し、光照射によって励起子がｐ／ｎ界面に移動しキャリアに電荷分離することで起電力を発生するパネルである。
【０１５０】
上記光電変換層は、ｐ型半導体材料とｎ型半導体材料のｐ／ｎ界面を増やすため、両半導体材料を混合した所謂、バルクヘテロジャンクション構造を形成させることが好ましい（以後、バルクヘテロジャンクション層、又はＢＨＪ層、ｉ層とも言う）。
【０１５１】
一般的な有機ＰＶパネルの構造は、第１電極（陽極）上に、有機物層として、正孔輸送・電子ブロック層／光電変換層／電子輸送・正孔ブロック層を積層し、その上から第２電極（陰極）が積層された構成だが、本発明においてはこれに限定されず、光電変換層がｐ型半導体材料とｎ型半導体材料からなる層で、上述したバルクヘテロジャンクション層が挟み込まれたような構成、所謂ｐ−ｉ−ｎ構成を適用してもよい。これによって、発生したキャリアとして正孔及び電子の整流性がより高くなり、電荷分離した正孔・電子の再結合等によるロスが低減され、一層高い光電変換効率を得ることが出来る。
【０１５２】
（ｐ型半導体材料）
光電変換層（バルクヘテロジャンクション層）に用いられるｐ型半導体材料としては、種々の縮合多環芳香族低分子化合物や共役系ポリマー・オリゴマーが挙げられる。
【０１５３】
縮合多環芳香族低分子化合物としては、例えば、ペンタセンやその誘導体、ポルフィリンやフタロシアニン、銅フタロシアニンやこれらの誘導体などが挙げられる。
【０１５４】
共役系ポリマーとしては、例えば、ポリ３−ヘキシルチオフェン（Ｐ３ＨＴ）等のポリチオフェン及びそのオリゴマー、ポリチオフェン−チエノチオフェン共重合体、ポリチオフェン−ジケトピロロピロール共重合体、ポリチオフェン−チアゾロチアゾール共重合体，Ｎａｔｕｒｅ  Ｍａｔ．ｖｏｌ．６（２００７），ｐ４９７に記載のＰＣＰＤＴＢＴ等のようなポリチオフェン共重合体、ポリピロール及びそのオリゴマー、ポリアニリン、ポリフェニレン及びそのオリゴマー、ポリフェニレンビニレン及びそのオリゴマー、ポリチエニレンビニレン及びそのオリゴマー、ポリアセチレン、ポリジアセチレン、ポリシラン、ポリゲルマン等のσ共役系ポリマー、等のポリマー材料が挙げられる。
【０１５５】
（ｎ型半導体材料）
光電変換層（バルクヘテロジャンクション層）に用いられるｎ型半導体材料としては、特に限定されないが、例えば、フラーレン、オクタアザポルフィリン等、ｐ型半導体のパーフルオロ体（パーフルオロペンタセンやパーフルオロフタロシアニン等）、ナフタレンテトラカルボン酸無水物、ナフタレンテトラカルボン酸ジイミド、ペリレンテトラカルボン酸無水物、ペリレンテトラカルボン酸ジイミド等の芳香族カルボン酸無水物やそのイミド化物を骨格として含む高分子化合物等を挙げることが出来る。
【０１５６】
有機ＥＬパネル及び有機ＰＶパネルの構成に使用する共通材料に付き説明する。
【０１５７】
（正孔注入・輸送層、電子ブロック層）
正孔注入・輸送層、電子ブロック層に用いられる材料としては、フタロシアニン誘導体、ヘテロ環アゾール類、芳香族三級アミン類、ポリビニルカルバゾール、ポリエチレンジオキシチオフェン／ポリスチレンスルホン酸（ＰＥＤＯＴ：ＰＳＳ）などに代表される導電性高分子等の高分子材料が、又、発光層に用いられる、例えば、４，４′−ジカルバゾリルビフェニル、１，３−ジカルバゾリルベンゼン等のカルバゾール系発光材料、（ジ）アザカルバゾール類、１，３，５−トリピレニルベンゼンなどのピレン系発光材料に代表される低分子発光材料、ポリフェニレンビニレン類、ポリフルオレン類、ポリビニルカルバゾール類などに代表される高分子発光材料などが挙げられる。
【０１５８】
本発明においては、目的に応じて、正孔注入層と正孔輸送層を積層形成してもよく、正孔の輸送性と電極との接合において最適な材料を選択すればよい。
【０１５９】
又、本発明においては、逆のキャリアである電子をブロックする機能を有し、電荷の選択性を向上させる様な材料を選択してもよい。
【０１６０】
正孔注入・輸送層、電子ブロック層の各層の好ましい膜厚範囲としては、０．１ｎｍから１００ｎｍが好ましく、５ｎｍから７０ｎｍがより好ましく、１０ｎｍから５０ｎｍが最も好ましい。
【０１６１】
（電子注入・輸送層、正孔ブロック層）
電子注入・輸送層材料としては、種々のｎ型材料を用いることが出来る。本発明の有機エレクトロニクスパネルに好ましく用いることが出来る材料の例としては、８−ヒドロキシキノリナートリチウム、ビス（８−ヒドロキシキノリナート）亜鉛等の金属錯体化合物若しくは以下に挙げられる含窒素五員環誘導体がある。即ち、オキサゾール、チアゾール、オキサジアゾール、チアジアゾール若しくはトリアゾール誘導体が好ましい。具体的には、２，５−ビス（１−フェニル）−１，３，４−オキサゾール、２，５−ビス（１−フェニル）−１，３，４−チアゾール、２，５−ビス（１−フェニル）−１，３，４−オキサジアゾール、２−（４′−ｔｅｒｔ−ブチルフェニル）−５−（４″−ビフェニル）１，３，４−オキサジアゾール、２，５−ビス（１−ナフチル）−１，３，４−オキサジアゾール、１，４−ビス［２−（５−フェニルオキサジアゾリル）］ベンゼン、１，４−ビス［２−（５−フェニルオキサジアゾリル）−４−ｔｅｒｔ−ブチルベンゼン］、２−（４′−ｔｅｒｔ−ブチルフェニル）−５−（４″−ビフェニル）−１，３，４−チアジアゾール、２，５−ビス（１−ナフチル）−１，３，４−チアジアゾール、１，４−ビス［２−（５−フェニルチアジアゾリル）］ベンゼン、２−（４′−ｔｅｒｔ−ブチルフェニル）−５−（４″−ビフェニル）−１，３，４−トリアゾール、２，５−ビス（１−ナフチル）−１，３，４−トリアゾール、１，４−ビス［２−（５−フェニルトリアゾリル）］ベンゼン等が挙げられる。
【０１６２】
更に上述の化合物以外にも、フラーレン類、カーボンナノチューブ類、ｐ型半導体のパーフルオロ体（パーフルオロペンタセンやパーフルオロフタロシアニン等）、及び酸化チタン、酸化亜鉛、酸化ガリウム等のｎ型無機酸化物などを用いることも本発明において好ましい。
【０１６３】
本発明においては、目的に応じて、電子注入層と電子輸送層を積層形成してもよく、電子の輸送性と電極との接合において最適な材料を選択すればよい。
【０１６４】
又、本発明においては、逆のキャリアである電子をブロックする機能を有し、電荷の選択性を向上させる様な材料を選択してもよい。
【０１６５】
電子注入・輸送層、正孔ブロック層の各層の好ましい膜厚範囲としては、０．１ｎｍから１００ｎｍが好ましく、５ｎｍから８０ｎｍがより好ましく、１０ｎｍから６０ｎｍが最も好ましい。
【０１６６】
電子注入層（バッファ層）においては、リチウム、カリウム、ナトリウム、セシウム等のイオンを含むハロゲン化物、例えば、フッ化リチウムや、フッ化カリウム等を積層させ、電極との接合を向上させる構成が本発明において特に好ましい。
【０１６７】
これら無機材料からなる電子注入材料を用いる場合は、主にシャドウマスクを通した蒸着法によりパターニング製膜することが好ましいが、溶液として製膜出来る場合は、生産性の点で塗布製膜することがより好ましい。
【０１６８】
蒸着法の場合は、前述した拭き取りパターニングを行った後に蒸着製膜する製法が本発明において特に好ましい。
【０１６９】
（有機機能層の形成方法）
各有機機能層の形成方法としては、蒸着等により形成出来るが、製膜速度の点から塗布及び印刷等が好ましい。使用する塗布方法に制限はないが、例えば、ダイコート法、スピン塗布、転写塗布、エクストリュージョン塗布、ブレードコート法、ワイヤーバーコート法、グラビアコート法、スプレーコート法等が挙げられる。又、印刷は、スクリーン印刷、オフセット印刷、インクジェット印刷等が使用出来る。塗布後は残留溶媒及び水分、ガスの除去、及び半導体材料の移動度向上のために加熱乾燥アニールを行うことが好ましい。
【０１７０】
（有機機能層形成用塗布液に使用する溶媒）
各有機材料には溶解特性（溶解パラメータやイオン化ポテンシャル、極性）がそれぞれにあり、溶解出来る溶媒には限定がある。又その際には溶解度もそれぞれ違うため、一概に濃度も決めることが出来ないが、本発明において用いられる溶媒の種類は、成膜しようとする有機材料に応じて、前記の条件に適ったものを、公知の溶媒から選択すればよく、例えば、ジクロロメタン、ジクロロエタン、クロロホルム、四塩化炭素、テトラクロロエタン、トリクロロエタン、クロロベンゼン、ジクロロベンゼン、クロロトルエン等のハロゲン系炭化水素系溶媒や、ジブチルエーテル、テトラヒドロフラン、ジオキサン、アニソールなどのエーテル系溶媒、メタノールや、エタノール、イソプロパノール、ブタノール、シクロヘキサノール，２−メトキシエタノール、エチレングリコール、グリセリン等のアルコール系溶媒、ベンゼン、トルエン、キシレン、エチルベンゼン等の芳香族炭化水素系溶媒、ヘキサン、オクタン、デカン、テトラリン等のパラフィン系溶媒、酢酸エチル、酢酸ブチル、酢酸アミルなどのエステル系溶媒、Ｎ，Ｎ−ジメチルホルムアミド、Ｎ，Ｎ−ジメチルアセトアミド、Ｎ−メチルピロリドン等のアミド系溶媒、アセトン、メチルエチルケトン、シクロヘキサノン、イソホロン等のケトン系溶媒、ピリジン、キノリン、アニリン等のアミン系溶媒、アセトニトリル、バレロニトリル等のニトリル系溶媒、チオフェン、二硫化炭素などの硫黄系溶媒が挙げられる。尚、使用可能な溶媒は、これらに限るものではなく、これらを二種以上混合して溶媒として用いてもよい。
【０１７１】
これらの内、好ましい例としては、有機エレクトロニクスパネルに用いられる材料の良溶媒としては、例えば芳香族系溶媒、ハロゲン系溶媒、エーテル系溶媒などであり、好ましくは、芳香族系溶媒、エーテル系溶媒である。又、貧溶媒としては、アルコール系溶媒、ケトン系溶媒、パラフィン系溶媒などが挙げられ、中でもアルコール系溶媒、パラフィン系溶媒である。
【０１７２】
尚、これらの有機物層を塗布等によって積層する場合、下層にあたる層を溶解しないよう、材料や、溶媒を選択することが必要である。
【０１７３】
又、その為、これら有機物層の材料を積極的に架橋させるなどして不溶化させる構成も好ましく用いることが出来る。例えばビニル基のような重合性基或いは架橋基を持ち、加熱或いは光照射等によって、前記の構造単位をそれぞれ有する重合体・若しくは架橋構造を形成するものを用いることが出来る。これにより重層による膜の溶解、界面の乱れ等を抑えることが出来る。
【０１７４】
（第１電極）
第１電極は、陰極、陽極は特に限定せず、素子構成により選択することが出来るが、好ましくは透明電極を陽極として用いることである。例えば、陽極として用いる場合、好ましくは３８０ｎｍから８００ｎｍの光を透過する電極である。材料としては、４ｅＶより大きな（深い）仕事関数を持つものが適しており、例えば、インジウムチンオキシド（ＩＴＯ）、ＳｎＯ２、ＺｎＯ等の透明導電性金属酸化物、金、銀、白金等の金属薄膜、金属ナノワイヤー、カーボンナノチューブ等を用いることが出来る。
【０１７５】
（第２電極）
第２電極は陰極、陽極は特に限定せず、素子構成により選択することが出来るが、好ましくは透明電極を陽極として用いることである。例えば、陰極として用いる場合、好ましくは仕事関数が４ｅＶ以下（浅い）の金属、合金、電気伝導性化合物及びこれらの混合物を電極物質とするものが用いられる。この様な電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。これらの中で、有機機能層との電気的な接合、及び酸化等に対する耐久性の点から、これら金属とこれより仕事関数の値が大きく（深く）安定な金属である第二の金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム単独等が好適である。
【０１７６】
第２電極はこれらの電極物質を蒸着やスパッタリング等の方法により薄膜を形成させることにより、作製することが出来る。又、膜厚は通常１０ｎｍから５μｍ、好ましくは５０ｎｍから２００ｎｍの範囲で選ばれる。
【０１７７】
第２電極として反射率の高い金属材料を用いれば、例えば有機ＥＬ素子において、発光した光の一部を反射して外部に取り出すことが出来、又、有機ＰＶ素子においては、光電変換層を通過した光を反射し、再度、光電変換層に戻すことで光路長を稼ぐ効果が得られ、何れにおいても外部量子効率の向上が期待出来る。
【０１７８】
更に、金属（例えば金、銀、銅、白金、ロジウム、ルテニウム、アルミニウム、マグネシウム、インジウム等）、又は炭素からなるナノ粒子、ナノワイヤー、ナノ構造体であってもよく、ナノ粒子やナノワイヤーの高分散性なペーストであれば、透明で導電性の高い対電極を塗布法や印刷法により形成出来好ましい。
【０１７９】
又、対電極側を光透過性とする場合は、例えば、アルミニウム及びアルミニウム合金、銀及び銀化合物等の対電極に適した導電性材料を薄く１ｎｍから２０ｎｍ程度の膜厚で作製した後、上記透明電極の説明で挙げた導電性光透過性材料の膜を設けることで、光透過性の電極とすることも出来る。
【０１８０】
（基材）
基材としては、発光した光、若しくは起電力を発生させるための光を透過させることが可能な、即ちこれら光の波長に対して透明な部材であることが好ましい。本発明で用いることが出来る基材の例としては、ガラス基板や樹脂基材等が好適に挙げられるが、軽量性と柔軟性の観点から透明樹脂フィルムを用いることが望ましい。
【０１８１】
透明樹脂フィルムには特に制限がなく、その材料、形状、構造、厚み等については公知のものの中から適宜選択することが出来る。例えば、ポリエチレンテレフタレート（ＰＥＴ）、ポリエチレンナフタレート（ＰＥＮ）変性ポリエステル等のポリエステル系樹脂フィルム、ポリエチレン（ＰＥ）樹脂フィルム、ポリプロピレン（ＰＰ）樹脂フィルム、ポリスチレン樹脂フィルム、環状オレフィン系樹脂等のポリオレフィン類樹脂フィルム、ポリ塩化ビニル、ポリ塩化ビニリデン等のビニル系樹脂フィルム、ポリエーテルエーテルケトン（ＰＥＥＫ）樹脂フィルム、ポリサルホン（ＰＳＦ）樹脂フィルム、ポリエーテルサルホン（ＰＥＳ）樹脂フィルム、ポリカーボネート（ＰＣ）樹脂フィルム、ポリアミド樹脂フィルム、ポリイミド樹脂フィルム、アクリル樹脂フィルム、トリアセチルセルロース（ＴＡＣ）樹脂フィルム等を挙げることが出来るが、可視域の波長（３８０〜８００ｎｍ）における透過率が８０％以上である樹脂フィルムであれば、本発明に係る透明樹脂フィルムに好ましく適用することが出来る。中でも透明性、耐熱性、取り扱いやすさ、強度及びコストの点から、二軸延伸ポリエチレンテレフタレートフィルム、二軸延伸ポリエチレンナフタレートフィルム、ポリエーテルサルホンフィルム、ポリカーボネートフィルムであることが好ましく、二軸延伸ポリエチレンテレフタレートフィルム、二軸延伸ポリエチレンナフタレートフィルムであることがより好ましい。
【０１８２】
本発明に用いられる透明基材には、塗布液の濡れ性や接着性を確保するために、表面処理を施すことや易接着層を設けることが出来る。表面処理や易接着層については従来公知の技術を使用出来る。例えば、表面処理としては、コロナ放電処理、火炎処理、紫外線処理、高周波処理、グロー放電処理、活性プラズマ処理、レーザー処理等の表面活性化処理を挙げることが出来る。又、易接着層としては、ポリエステル、ポリアミド、ポリウレタン、ビニル系共重合体、ブタジエン系共重合体、アクリル系共重合体、ビニリデン系共重合体、エポキシ系共重合体等を挙げることが出来る。
【０１８３】
又、酸素及び水蒸気の透過を抑制する目的で、透明基材にはバリアコート層が予め形成されていてもよいし、透明導電層を製膜する側、又は反対側にハードコート層が予め形成されていてもよい。
【０１８４】
（封止）
作製した有機光電変換素子が大気中の酸素、水分等で劣化しないように、有機ＥＬ素子や有機ＰＶ素子では、公知の手法によって封止することが好ましい。例えば、薄膜のアルミニウム、酸化ケイ素、酸化アルミニウム等のガスバリア層が形成されたプラスチックフィルムと有機エレクトロニクスパネルの上を接着剤やＵＶ硬化・熱硬化樹脂等で封止接着し貼合する手法、ガスバリア性の高い有機高分子材料（ポリビニルアルコール等）をスピンコートする方法、ガスバリア性の高い無機薄膜（酸化ケイ素、酸化アルミニウム等）又は有機膜（パリレン等）を真空下や大気下でスパッタ法やＣＶＤ法などで堆積する方法、及びこれらを複合的に積層する方法等を挙げることが出来る。
【０１８５】
更に本発明においては、素子寿命向上の観点から、基材を含む有機エレクトロニクスパネル全体を２枚のバリア付き基材でラミネート封止した構成でもよく、好ましくは、水分ゲッター等を同封した構成であっても構わない。
【実施例】
【０１８６】
以下、実施例を挙げて本発明の具体的な効果を示すが、本発明の態様はこれに限定されるものではない。
【０１８７】
実施例１
図２、図３に示す有機エレクトロニクスパネルを作製する工程フロー図に従って図１（ａ）に示される構成の有機エレクトロニクスパネルとして有機ＥＬ素子を作製する時、及び図６、図７に示す有機エレクトロニクスパネルを作製する工程フロー図に従って、図１（ｂ）に示される構成の有機エレクトロニクスパネルとして有機ＥＬ素子を作製する時、表１に示す様に有機機能層の不要領域を除去するパターニング工程及びクリーニング工程の条件を変えて有機ＥＬパネルを作製し、試料Ｎｏ．１０１から１１０とした。
【０１８８】
尚、パターニング工程は図５に示す払拭装置を使用し、クリーニング工程は図６に示す大気圧プラズマ処理装置を使用した。有機ＥＬパネルの層構成は、基材／第１電極（陽極）／有機機能層（正孔注入層／正孔輸送層／発光層／電子輸送層）／電子注入層／第２電極（陰極）／封止層とした。
【０１８９】
主な有機機能層である発光層とし、発光層形成用塗布液には溶媒としてトルエンを使用した。発光層形成用塗布液に使用した溶媒（トルエン）のＨａｎｓｅｎの溶解度パラメータ∂ｄ、∂ｐ、∂ｈ、から算出される百分率（ｆｄ、ｆｐ、ｆｈ）は、ｆｄ８０、ｆｐ７、ｆｈ１３、であった。尚、上記に示される百分率（ｆｄ、ｆｐ、ｆｈ）は、下記式１）から式３）に従って求めた値を示す。
【０１９０】
式１）  ｆｄ＝∂ｄ／（∂ｄ＋∂ｐ＋∂ｈ）
式２）  ｆｐ＝∂ｐ／（∂ｄ＋∂ｐ＋∂ｈ）
式３）  ｆｈ＝∂ｈ／（∂ｄ＋∂ｐ＋∂ｈ）
【０１９１】
【表１】
2011040336.tif 000003
【０１９２】
パターニング工程で払拭装置に使用した溶媒のＨａｎｓｅｎの溶解度パラメータ∂ｄ１、∂ｐ１、∂ｈ１、から算出される百分率（ｆｄ１、ｆｐ１、ｆｈ１）のプロットと、発光層形成用塗布液に使用した溶媒（トルエン）のＨａｎｓｅｎの溶解度パラメータ∂ｄ２、∂ｐ２、∂ｈ２、から算出される百分率（ｆｄ２、ｆｐ２、ｆｈ２）のプロットとのポイント差Ｒｆを以下の式４）に従って求め表２に示す。
【０１９３】
式４）  （Ｒｆ）２＝（ｆｄ２−ｆｄ１）２＋（ｆｐ２−ｆｐ１）２＋（ｆｈ２−ｆｈ１）２
【０１９４】
【表２】
2011040336.tif 000004
【０１９５】
ｆｄ＊、ｆｐ＊、ｆｈ＊は、Ｔｈｅ  Ｂｏｏｋ  ａｎｄ  Ｐａｐｅｒ  Ｇｒｏｕｐ  ＡＮＮＵＡＬ，Ｖｏｌｕｍｅ  Ｔｈｒｅｅ  １９８４，Ｓｏｌｕｂｉｌｉｔｙ  Ｐａｒａｍｅｔｅｒｓ：Ｔｈｅｏｒｙ  ａｎｄ  Ａｐｐｌｉｃａｔｉｏｎ（Ｊｏｈｎ  Ｂｕｒｋｅ著）からの引用した値を示す。
【０１９６】
〈試料Ｎｏ．１０１の作製〉
（基材の準備）
厚さ１００μｍ、幅１８０ｍｍのポリエチレンテレフタレート（ＰＥＴ）フィルム（帝人・デュポン社製）を基材として準備し、５×１０−２Ｐａまで減圧させた真空環境条件でスパッタリング法により、厚さ６０ｎｍのバリア層（主にＳｉＯ２からなる層）を形成させた。
【０１９７】
（第１電極（陽極）の形成）
準備したＰＥＴフィルムの上に真空環境条件で厚さ１２０ｎｍのＩＴＯ（インジウムチンオキシド）をスパッタリング法により、マスクパターン成膜を行い、右端にリード部を有する１０ｍｍ×１００ｍｍの大きさの第１電極を３ｍｍ間隔で１２列形成した。
【０１９８】
（正孔注入層形成用塗布液の調製）
ポリエチレンジオキシチオフェン・ポリスチレンスルホネート（ＰＥＤＯＴ／ＰＳＳ、Ｂａｙｅｒ社製  Ｂｙｔｒｏｎ  Ｐ  ＡＩ  ４０８３）を４０質量％に対し、純水３０質量％、イソプロパノール３０質量％で希釈し正孔注入層形成用塗布液を調製した。
【０１９９】
（正孔注入層の形成）
引き続き、第１電極までを形成したＰＥＴフィルムの第１電極を含め全面に、調製した正孔注入層形成用塗布液をスリットコーターを使用して塗布し、続けて１５０℃で１５分間乾燥・加熱処理し膜厚が３０ｎｍの正孔注入層を形成した。尚、塗布速度は、５ｍ／分とした。膜厚は、ジョバンイボン社製分光エリプソメータを使用し測定した値を示す。
【０２００】
（正孔輸送層形成用塗布液の調製）
正孔輸送材料１を０．５質量％含むトルエン溶液を正孔輸送層形成用塗布液として調製した。
【０２０１】
【化１】
2011040336.tif 000005
【０２０２】
（正孔輸送層の形成）
引き続き、正孔注入層までを形成したＰＥＴフィルムを窒素チャンバー中（２５℃、露点温度−２０℃以下のＮ２ガス環境、大気圧下で、且つ清浄度クラス５以下（ＪＩＳ  Ｂ  ９９２０））に搬送し、調製した正孔輸送層形成用塗布液を上記と同様なスリットコーターを用いて正孔輸送層の上全面に塗布した。溶媒乾燥後、後述の有機機能層のパターン化に記載の方法を用いて、第１電極からなるリード部の領域を拭き取り除去した。更に、窒素雰囲気下で１８０秒間、１００Ｗの高圧水銀ランプでＵＶ照射し、光重合・架橋を行い、膜厚約２０ｎｍの正孔輸送層を形成した。尚、塗布速度は、５ｍ／分とした。膜厚は、正孔注入層の膜厚の測定と同じ方法で測定した値を示す。
【０２０３】
（発光層形成用塗布液の調製）
ＰＶＫを１質量％、ドーパント４を０．１質量％含むトルエン溶液を調製し発光層形成用塗布液とした。
【０２０４】
【化２】
2011040336.tif 000006
【０２０５】
（発光層の形成）
引き続き、調製した発光層形成用塗布液を正孔輸送層までを形成したＰＥＴフィルム上の正孔輸送層の上全面にスリットコーターを使用し塗布し、１２０℃で乾燥して、膜厚５０ｎｍの発光層を形成した。尚、塗布速度は、５ｍ／分とした。膜厚は、正孔注入層の膜厚の測定と同じ方法で測定した値を示す。
【０２０６】
（電子輸送層形成用塗布液の調製）
電子輸送材料１を０．５質量％含有するｎ−ブタノール溶液を調製し電子輸送層形成用塗布液とした。
【０２０７】
【化３】
2011040336.tif 000007
【０２０８】
（電子輸送層の形成）
引き続き、調製した電子輸送層形成用塗布液を、発光層までを形成したＰＥＴフィルム上の発光層の上全面に、スリットコーターを使用し塗布し、６０℃で乾燥し、膜厚１５ｎｍの電子輸送層を形成した。尚、塗布速度は、５ｍ／分とした。膜厚は、正孔注入層の膜厚の測定と同じ方法で測定した値を示す。
【０２０９】
（有機機能層のパターン化）
（払拭装置の準備）
図５に示す払拭装置をＰＥＴフィルム上にパターン形成された１２列の第１電極の位置に合わせ、基材の幅方向には基材の搬送方向と直交する様に１３台を配置した。
【０２１０】
（有機機能層の不要領域の除去）
引き続き、各有機機能層（正孔注入層／正孔輸送層／発光層／電子輸送層）までを積層したＰＥＴフィルムを、パターニング工程で準備した１３台の払拭装置を使用し有機機能層の不要領域（第１電極用外部接続用電極を形成する領域及びリード部の上部）を以下に示す条件で連続的に払拭除去した。
【０２１１】
払拭装置の払拭条件
払拭部材の幅：払拭する有機機能層の幅に対して９５％幅
払拭部材の厚さ：８ｍｍ
払拭部材の材質：不織布テープ
使用溶媒：ｏ−キシレン
使用溶媒の供給量：２０ｍｌ／秒
押圧ロールによる有機機能層への払拭部材の押圧力：１．９６×１０５Ｐａ
払拭部材の送り出し速度（基材との相対速度）：５ｃｍ／秒
（電子注入層の形成）
引き続き、有機機能層をパターニング工程で不要領域を除去しパターニングしたＰＥＴフィルムを、クリーニング工程で処理することなしに真空蒸着チャンバーに搬送し、蒸着原料としてフッ化リチウム（ＬｉＦ）を使用し、５×１０−４Ｐａまで減圧させた真空条件にて、パターニングされた発光領域に重なる形で蒸着製膜し、厚さ０．６ｎｍの電子注入層を形成した。
【０２１２】
（第２電極の形成）
引き続き、電子注入層までを形成したＰＥＴフィルムを、５×１０−４Ｐａまで減圧させた真空条件にて、第１電極の外部接続用電極部を除き電子注入層（第１電極の上部（発光領域））及びリード部に至る領域まで、アルミニウムを使用し蒸着法にてマスクパターン製膜し、厚さ１００ｎｍのアルミニウムからなる第２電極（陰極）を形成し図１（ａ）に示される構成の有機ＥＬ素子を作製した。
【０２１３】
〔封止部材の貼合〕
（接着剤層の形成）
引き続き、作製した有機ＥＬ素子において、１２列直列で接続した最左端の第１電極用外部接続用電極（有機機能層をパターニング除去した領域）、最右端の第２電極用外部接続用電極を除き、その内部の領域に紫外線硬化型の液状接着剤（エポキシ系樹脂）を複数のノズルから滴下して塗設した。封止フィルム（凸版印刷  ＧＸフィルム：厚み１００μｍ）を、接着剤塗設面にロールラミネータ法により貼合し、大気圧環境化にて押圧０．１ＭＰａでロール圧着した後、１００Ｗの高圧水銀ランプを、照射強度５ｍＷ／ｃｍ２から２０ｍＷ／ｃｍ２、距離５ｍｍから１５ｍｍで１分間照射し固着させることで封止し、横方向に１２列の発光領域を有する帯状の有機ＥＬパネルを作製し試料Ｎｏ．１０１とした。
【０２１４】
〈試料Ｎｏ．１０２の作製〉
（基材の準備）
試料Ｎｏ．１０１と同じＰＥＴフィルムを準備した。
【０２１５】
（第１電極（陽極）の形成）
準備したＰＥＴフィルムの上に試料Ｎｏ．１０１と同じ条件、同じ方法で右端にリード部を有する１０ｍｍ×１００ｍｍの大きさの第１電極を３ｍｍ間隔で１２列形成した。
【０２１６】
（正孔輸送層から発光層の形成）
引き続き、第１電極までを形成したＰＥＴフィルムの第１電極を含め全面に、試料Ｎｏ．１０１と同じ条件、同じ方法で順次、正孔注入層、正孔輸送層、発光層、電子輸送層までの有機機能層を積層した。
【０２１７】
（有機機能層のパターン化）
引き続き、試料Ｎｏ．１０１と同じ条件、同じ方法で有機機能層の不要領域を払拭除去した。
【０２１８】
（電子注入層の形成）
引き続き、試料Ｎｏ．１０１と同じ条件、同じ方法で電子注入層を形成した。
【０２１９】
（第２電極の形成）
引き続き、電子注入層までを形成したＰＥＴフィルムを、５×１０−４Ｐａまで減圧させた真空条件にて、第１電極用外部接続用電極部を除き第１電極の上部（発光領域）に、アルミニウムを使用し蒸着法にてマスクパターン製膜し、厚さ１００ｎｍのアルミニウムからなる第２電極（陰極）を形成した。
【０２２０】
（導電層の形成）
引き続き、第２電極までを形成したＰＥＴフィルムを５×１０−４Ｐａまで減圧させた真空条件にて、第２電極の端部とリード部とを接続させる領域にアルミニウムを使用し蒸着法にてマスクパターン製膜し、厚さ１００ｎｍのアルミニウムからなる導電層を形成し図１（ｂ）に示される構成の有機ＥＬ素子を作製した。
【０２２１】
〔封止部材の貼合〕
引き続き、試料Ｎｏ．１０１と同じ条件、同じ方法で封止部材を貼合し、有機ＥＬパネルを作製し試料Ｎｏ．１０２とした。
【０２２２】
〈試料Ｎｏ．１０３の作製〉
（基材の準備）
試料Ｎｏ．１０１と同じＰＥＴフィルムを準備した。
【０２２３】
（第１電極（陽極）の形成）
準備したＰＥＴフィルムの上に試料Ｎｏ．１０１と同じ条件、同じ方法で右端にリード部を有する１０ｍｍ×１００ｍｍの大きさの第１電極を３ｍｍ間隔で１２列形成した。
【０２２４】
（正孔輸送層から発光層の形成）
引き続き、第１電極までを形成したＰＥＴの第１電極を含め全面に、試料Ｎｏ．１０１と同じ条件、同じ方法で順次、正孔注入層、正孔輸送層、発光層、電子輸送層までの有機機能層を積層した。
【０２２５】
（有機機能層のパターン化）
引き続き、試料Ｎｏ．１０１と同じ条件、同じ方法で有機機能層の不要領域を払拭除去した。
【０２２６】
（パターン化した有機機能層までを形成したＰＥＴフィルムのクリーニング）
引き続き、パターン化した有機機能層までを形成したＰＥＴフィルムの全面を、図６に示す大気圧プラズマ処理装置で、以下に示す条件によりクリーニングを行った。
【０２２７】
大気圧プラズマ処理条件
キャリアガス：窒素（大気圧下）
反応性ガス：水素（窒素に対して４体積％）
第１電源電力：ハイデン研究所ＰＨＦ−６ｋ（１００ｋＨｚ）
第２電源電力：パール工業ＣＦ−５０００−１３Ｍ（１３．５６ＭＨｚ）
印加出力：１．０Ｗ／ｃｍ２
電極部温度調節：８０℃
処理時間：２０秒
（電子注入層の形成）
引き続き、電子輸送層までを形成したＰＥＴフィルムの電子輸送層の上に試料Ｎｏ．１０１と同じ条件、同じ方法で電子注入層を形成した。
【０２２８】
（第２電極の形成）
引き続き、電子注入層までを形成したＰＥＴフィルムを、５×１０−４Ｐａまで減圧させた真空条件にて、第１電極の外部接続用電極部を除き第１電極の上部（発光領域）及びリード部に至る領域までに、アルミニウムを使用し蒸着法にてマスクパターン製膜し、厚さ１００ｎｍのアルミニウムからなる第２電極（陰極）を形成し図１（ａ）に示される構成の有機ＥＬ素子を作製した。
【０２２９】
〔封止部材の貼合〕
引き続き、試料Ｎｏ．１０１と同じ条件、同じ方法で封止部材を貼合し、有機ＥＬパネルを作製し試料Ｎｏ．１０３とした。
【０２３０】
〈試料Ｎｏ．１０４の作製〉
（基材の準備）
試料Ｎｏ．１０１と同じＰＥＴフィルムを準備した。
【０２３１】
（第１電極（陽極）の形成）
準備したＰＥＴフィルムの上に試料Ｎｏ．１０１と同じ条件、同じ方法で右端にリード部を有する１０ｍｍ×１００ｍｍの大きさの第１電極を３ｍｍ間隔で１２列形成した。
【０２３２】
（正孔輸送層から発光層の形成）
引き続き、第１電極までを形成したＰＥＴの第１電極を含め全面に、試料Ｎｏ．１０１と同じ条件、同じ方法で順次、正孔注入層、正孔輸送層、発光層、電子輸送層までの有機機能層を積層した。
【０２３３】
（有機機能層のパターン化）
引き続き、試料Ｎｏ．１０１と同じ条件、同じ方法で有機機能層の不要領域を払拭除去した。
【０２３４】
（有機機能層までを形成したＰＥＴフィルムのクリーニング）
引き続き、試料Ｎｏ．１０３と同じ条件、同じ方法で有機機能層までを形成したＰＥＴフィルムの全面をクリーニングした。
【０２３５】
（電子注入層の形成）
引き続き、試料Ｎｏ．１０１と同じ条件、同じ方法で電子注入層を形成した。
【０２３６】
（第２電極の形成）
引き続き、電子注入層までを形成したＰＥＴフィルムを、５×１０−４Ｐａまで減圧させた真空条件にて、試料Ｎｏ．１０２と同じ条件、同じ方法で第２電極（陰極）を形成した。
【０２３７】
（導電層の形成）
引き続き、第２電極までを形成したＰＥＴフィルムを５×１０−４Ｐａまで減圧させた真空条件にて、試料Ｎｏ．１０２と同じ条件、同じ方法で導電層を形成し図１（ｂ）に示される構成の有機ＥＬ素子を作製した。
【０２３８】
〔封止部材の貼合〕
引き続き、試料Ｎｏ．１０１と同じ条件、同じ方法で封止部材を貼合し、有機ＥＬパネルを作製し試料Ｎｏ．１０４とした。
【０２３９】
〈試料Ｎｏ．１０５の作製〉
試料Ｎｏ．１０３の作製において有機機能層までを形成したＰＥＴフィルムの全面のクリーニングに使用した大気圧プラズマ処理を、１００Ｐａ以下の減圧下で、ＲＦマグネトロンスパッタ装置（アネルバ株式会社製チャンバーを改造した装置）を用い、基板クリーニング（エッチング）モードに変え、下記の条件でクリーニング処理した以外は、試料Ｎｏ．１０３と同じ条件、同じ方法で有機ＥＬパネルを作製し試料Ｎｏ．１０５とした。
【０２４０】
ＲＦマグネトロンスパッタ装置
ＲＦスパッタクリーニング（エッチング）モードの処理条件
イオン源：アルゴン（９９．９９８％）
加速電圧：５ｋＶ
イオン電流：１０μＡ／ｃｍ２
〈試料Ｎｏ．１０６の作製〉
試料Ｎｏ．１０３の作製において、有機機能層の不要領域の除去に使用する溶媒をｏ−キシレンからクロロホルムに変えた他は、全て試料Ｎｏ．１０３と同じ条件、同じ方法で有機ＥＬパネルを作製し試料Ｎｏ．１０６とした。
【０２４１】
〈試料Ｎｏ．１０７の作製〉
試料Ｎｏ．１０３の作製において、有機機能層の不要領域の除去に使用する溶媒をｏ−キシレンから酢酸ブチルに変えた他は、全て試料Ｎｏ．１０３と同じ条件、同じ方法で有機ＥＬパネルを作製し試料Ｎｏ．１０７とした。
【０２４２】
〈試料Ｎｏ．１０８の作製〉
試料Ｎｏ．１０３の作製において、有機機能層の不要領域の除去に使用する溶媒をｏ−キシレンから酢酸エチルに変えた他は、全て試料Ｎｏ．１０３と同じ条件、同じ方法で有機ＥＬパネルを作製し試料Ｎｏ．１０８した。
【０２４３】
〈試料Ｎｏ．１０９の作製〉
試料Ｎｏ．１０３の作製において、有機機能層の不要領域の除去に使用する溶媒をｏ−キシレンからアセトンに変えた他は、全て試料Ｎｏ．１０３と同じ条件、同じ方法で有機ＥＬパネルを作製し試料Ｎｏ．１０９とした。
【０２４４】
〈試料Ｎｏ．１１０の作製〉
試料Ｎｏ．１０３の作製において、有機機能層の不要領域の除去に使用する溶媒をｏ−キシレンからｎ−ブタノールに変えた他は、全て試料Ｎｏ．１０３と同じ条件、同じ方法で有機ＥＬパネルを作製し試料Ｎｏ．１１０とした。
【０２４５】
評価
作製した横に１２列の発光領域を有する帯状の有機ＥＬパネルの試料Ｎｏ．１０１から１１０について、ダークスポット（スポット状の非発光部）発生数と、発光輝度半減期、保存性について、以下に示す試験方法により試験し、以下に示す評価ランクに従って評価した結果を表３に示す。
【０２４６】
（ダークスポット発生数の測定方法）
各試料から横一列に断裁し、定電圧電源を用いて、有機ＥＬパネルに直流５Ｖを印加し、ダークスポットの有無についてマイクロスコープを用い目視にてカウントした。１２列が接続したパネルの全ての領域において観察した。
【０２４７】
（ダークスポット発生数の評価ランク）
◎：ダークスポットの発生が全くない
○：ダークスポット１個以上、５個未満
△：ダークスポット５個以上、１０個未満
×：ダークスポット１０個以上
（発光輝度半減期の測定方法）
各試料から横一列に断裁し、株式会社エーディーシー製、直流電圧・電流源Ｒ６２４３を用いて、素子に２５Ａ／ｍ２の直流定電流を流し、コニカミノルタセンシング株式会社製分光放射輝度計ＣＳ１０００を用いて２度視野角正面輝度を発光輝度として測定し、試料Ｎｏ．１０１の発光輝度半減期を１００とした時の相対値にて評価した。
【０２４８】
保存性の試験方法
各試料から横一列に断裁した有機ＥＬパネルを、環境温度が６５℃、相対湿度が８５％ＲＨの条件に５００時間暴露した後、定電圧電源を用いて、有機ＥＬパネルに直流５Ｖを印加し、ダークスポットの有無を１ｍ離れた場所からの目視、及びマイクロスコープを用い目視にてカウントし保存性試験とした。
【０２４９】
（保存性の評価ランク）
◎：目視評価では目立ったダークスポットが見られない。且つ、マイクロスコープで観察しても、ダークスポットが１０個未満。
【０２５０】
○：目視評価では目立ったダークスポットが見られない。且つ、マイクロスコープで観察すると、ダークスポットが１０個以上、２０個未満。
【０２５１】
△：目視評価でダークスポットが見えるが、１ｍｍサイズ以下なので許容される大きさ。
【０２５２】
×：目視評価で明らかに大きなダークスポットが見え、１ｍｍサイズ以上なので許容されない大きさ。
【０２５３】
××：目視評価で明らかに大きなダークスポットが多発
【０２５４】
【表３】
2011040336.tif 000008
【０２５５】
基材の上に、第１電極／正孔注入層／正孔輸送層／発光層／電子注入層／第２電極（陰極）／封止層とを有する有機ＥＬパネルを作製する時、有機機能層（正孔注入層／正孔輸送層／発光層）の不要領域を払拭方式で除去した後、引き続きドライエッチング方式でクリーニングし、その後電子注入層／第２電極（陰極）／封止層を形成し作製した有機ＥＬパネル試料Ｎｏ．１０３から１１０はダークスポット（スポット状の非発光部）発生数と、発光輝度半減期、保存性で何れも優れた性能を得ることが確認された。又、有機機能層（正孔注入層／正孔輸送層／発光層）の不要領域を払拭方式で除去する時、使用する溶媒を特定のＨａｎｓｅｎの溶解度パラメータの溶媒ＳＰ値領域について選択することでもダークスポット（スポット状の非発光部）発生数と、発光輝度半減期、保存性で何れも優れた性能を得ることが確認された。
【０２５６】
有機機能層（正孔注入層／正孔輸送層／発光層）の不要領域を払拭方式で除去した後、クリーニングを行わずに、電子注入層／第２電極（陰極）／封止層を形成し作製した有機ＥＬパネル試料Ｎｏ．１０１、１０２はダークスポット（スポット状の非発光部）発生数と、発光輝度半減期、保存性で本発明の試料Ｎｏ．１０３から１１０に比べ、ダークスポット（スポット状の非発光部）発生数と、発光輝度半減期、保存性が何れも劣る結果となった。本発明の有効性が確認された。
【０２５７】
実施例２
図２に示す有機エレクトロニクスパネルを作製する工程フロー図に従って図１（ａ）に示される構成の有機エレクトロニクスパネルとして有機ＰＶパネルを作製する時、有機機能層の不要領域を除去するパターニング工程の後のクリーニング工程の有無で有機ＰＶパネルを作製し、試料Ｎｏ．２０１、２０２とした。
【０２５８】
尚、パターニング工程は図５に示す払拭装置を使用し、クリーニング工程は図６に示す大気圧プラズマ処理装置を使用した。有機ＰＶパネルの層構成は、基材／第１電極（陽極）／有機機能層（正孔注入層／正孔輸送層／光電変換層／電子注入層）／第２電極（陰極）／封止層とした。
【０２５９】
〈試料Ｎｏ．２０１の作製〉
（基材の準備）
実施例１で作製した試料Ｎｏ．１０１と同じＰＥＴフィルムを基材として準備した。
【０２６０】
（第１電極（陽極）の形成）
準備したＰＥＴフィルムの上に実施例１で作製した試料Ｎｏ．１０１と同じ条件、同じ方法で第１電極を１２列形成した。
【０２６１】
（正孔注入層の形成）
引き続き、第１電極までを形成したＰＥＴフィルムの第１電極を含め全面に、実施例１で作製した試料Ｎｏ．１０１と同じ条件、同じ方法で正孔注入層を形成した。
【０２６２】
（正孔輸送層の形成）
引き続き、正孔注入層までを形成したＰＥＴフィルムの正孔注入層の上全面に実施例１で作製した試料Ｎｏ．１０１と同じ条件、同じ方法で正孔輸送層を形成した。
【０２６３】
（光電変換層形成用塗布液の調製）
クロロベンゼンにＰ３ＨＴ（プレクトロニクス社製：レジオレギュラーポリ−３−ヘキシルチオフェン）とＰＣＢＭ（フロンティアカーボン社製：６，６−フェニル−Ｃ６１−ブチリックアシッドメチルエステル）を３．０質量％になるように１：０．８で混合し光電変換層形成用塗布液を調製した。
【０２６４】
尚、クロロベンゼンのＨａｎｓｅｎの溶解度パラメータ∂ｄ、∂ｐ、∂ｈ、から算出される百分率（ｆｄ、ｆｐ、ｆｈ）はｆｄ６５、ｆｐ１７、ｆｈ８である。百分率（ｆｄ、ｆｐ、ｆｈ）は実施例１に記載の文献と同じ文献からの引用した値を示す。
【０２６５】
【化４】
2011040336.tif 000009
【０２６６】
（光電変換層の形成）
引き続き、正孔輸送層までを形成したＰＥＴフィルムを、窒素雰囲気下で１５０℃で１０分間加熱処理した後、調製した光電変換層形成用塗布液を正孔輸送層上にスリットコーターを用いてフィルターでろ過しながら塗布を行い、室温で放置して乾燥させ続けて、１５０℃で１５分間加熱処理を行い、膜厚が１００ｎｍの光電変換層を形成した。
【０２６７】
（有機機能層のパターン化）
（払拭装置の準備）
図５に示す払拭装置をＰＥＴフィルム上にパターン形成された１２列の第１電極の位置に合わせ、基材の幅方向には剤の搬送方向と直交する様に１３台を配置した。
【０２６８】
（有機機能層の不要領域の除去）
引き続き、各有機機能層（正孔注入層／正孔輸送層／光電変換層）までを積層したＰＥＴフィルムを、パターニング工程で準備した１３台の払拭装置を使用し有機機能層の不要領域（第１電極の外部電極接続電極を形成する領域及びリード部）を、拭き取り溶媒をアセトンとした以外は、実施例１の試料Ｎｏ．１０１を作製する時の有機機能層の不要領域の除去方法と同条件、同方法により連続的に払拭除去した。
【０２６９】
アセトン＊のＨａｎｓｅｎの溶解度パラメータ∂ｄ、∂ｐ、∂ｈ、から算出される百分率（ｆｄ４７、ｆｐ３２、ｆｈ２１）と、光電変換層形成用塗布液に使用した溶媒（クロロベンゼン）のＨａｎｓｅｎの溶解度パラメータ∂ｄ、∂ｐ、∂ｈ、から算出される百分率（ｆｄ７５、ｆｐ１７、ｆｈ８）とのプロットに対するポイント差ＲｆはＲｆ＝３４となる。
【０２７０】
アセトン＊のＨａｎｓｅｎの溶解度パラメータ∂ｄ、∂ｐ、∂ｈ、から算出される百分率は実施例１と同じ文献から引用した値を示す。又、ポイントは実施例１と同じ方法で求めた値を示す。
【０２７１】
（電子注入層の形成）
引き続き、有機機能層をパターニング工程で不要領域を除去しパターニングしたＰＥＴフィルムを、クリーニング工程で処理することなしに真空蒸着チャンバーに搬送し、蒸着原料としてフッ化リチウム（ＬｉＦ）を使用し、５×１０−４Ｐａまで減圧させた真空条件にて、パターニングされた発電領域に重なる形で蒸着製膜し、厚さ０．６ｎｍの電子注入層を形成した。
【０２７２】
（第２電極の形成）
引き続き、電子注入層までを形成したＰＥＴフィルムを、５×１０−４Ｐａまで減圧させた真空条件にて、第１電極の外部接続用電極部を除き電子注入層（第１電極の上部（発電領域））及びリード部に至る領域まで、アルミニウムを使用し蒸着法にてマスクパターン製膜し、厚さ１００ｎｍのアルミニウムからなる第２電極（陰極）を形成し図１（ａ）に示される構成の有機ＰＶ素子を作製した。
【０２７３】
〔封止部材の貼合〕
（接着剤層の形成）
引き続き、作製した有機ＰＶ素子において、実施例１で作製した試料Ｎｏ．１０１と同じ条件、同じ方法で接着剤層を形成した後、実施例１で作製した試料Ｎｏ．１０１と同じ条件、同じ方法で封止フィルムで封止し、横方向に１２列の光電変換領域を有する帯状の有機ＰＶパネルを作製し試料Ｎｏ．２０１とした。
【０２７４】
〈試料Ｎｏ．２０２の作製〉
（基材の準備）
試料Ｎｏ．２０１と同じＰＥＴフィルムを準備した。
【０２７５】
（第１電極（陽極）の形成）
準備したＰＥＴフィルムの上に試料Ｎｏ．２０１と同じ条件、同じ方法で右端にリード部を有する１０ｍｍ×１００ｍｍの大きさの第１電極を３ｍｍ間隔で１２列形成した。
【０２７６】
（正孔輸送層から光電変換層の形成）
引き続き、第１電極までを形成したＰＥＴフィルムの第１電極を含め全面に、試料Ｎｏ．２０１と同じ条件、同じ方法で順次、正孔注入層、正孔輸送層、光電変換層までの有機機能層を積層した。
【０２７７】
（有機機能層のパターン化）
引き続き、試料Ｎｏ．２０１と同じ条件、同じ方法で有機機能層の不要領域を払拭除去した。
【０２７８】
（パターン化した有機機能層までを形成したＰＥＴフィルムのクリーニング）
引き続き、パターン化した有機機能層までを形成したＰＥＴフィルムの全面を、図６に示す大気圧プラズマ処理装置で、以下に示す条件によりクリーニングを行った。
【０２７９】
（大気圧プラズマ処理条件）
キャリアガス：窒素（大気圧下）
反応性ガス：水素（窒素に対して４体積％）
第１電源電力：ハイデン研究所ＰＨＦ−６ｋ（１００ｋＨｚ）
第２電源電力：パール工業ＣＦ−５０００−１３Ｍ（１３．５６ＭＨｚ）
印加出力：１．０Ｗ／ｃｍ２
電極部温度調節：８０℃
処理時間：２０秒
（電子注入層の形成）
引き続き、光電変換層までを形成したＰＥＴフィルムの光電変換層の上に試料Ｎｏ．２０１と同じ条件、同じ方法で電子注入層を形成した。
【０２８０】
（第２電極の形成）
引き続き、電子注入層までを形成したＰＥＴフィルムを、５×１０−４Ｐａまで減圧させた真空条件にて、試料Ｎｏ．２０１と同じ条件、同じ方法で第２電極（陰極）を形成し図１（ａ）に示される構成の有機ＰＶ素子を作製した。
【０２８１】
〔封止部材の貼合〕
引き続き、試料Ｎｏ．２０１と同じ条件、同じ方法で封止部材を貼合し、有機ＰＶパネルを作製し試料Ｎｏ．２０２とした。
【０２８２】
（評価）
作製した横に１２列の光電変換領域を有する帯状の有機ＰＶパネルの試料Ｎｏ．２０１、２０２について、欠陥率、光耐久性、保存性とを以下に示す試験方法により試験し、以下に示す評価ランクに従って評価した結果を表４に示す。
【０２８３】
欠陥率の測定方法
各試料から横一列に断裁し、ＬＢＩＣ（レーザービーム起電流）測定法により、１２列が接続したパネルの、発電に寄与している有効領域において有機ＰＶ素子面内で発電量が低下している領域を計測し、下記の式に従って欠陥率を求めた。
【０２８４】
欠陥率（％）＝〔発電領域の発電量の平均値に対し、発電量が２０％以上低下している領域の面積〕／〔パネルの発電領域の面積〕×１００
欠陥率の評価ランク
◎：欠陥率が３％未満
○：欠陥率が３％以上、５％未満
△：欠陥率が５％以上、８％未満
×：欠陥率が８％以上
光耐久性の評価
各試料から横一列に断裁し、有機ＰＶ太陽電池パネルを、１００ｍＷ／ｃｍ２のメタルハロゲンランプの光（擬似太陽光）に１０００時間暴露し、暴露前の短絡電流密度と暴露後の短絡電流密度とを測定し、下記の式に従って保持率（％）を算出し光耐久性の評価とした。尚、短絡電流密度はソースメーター（ケースレー２４００）を用いたＩ−Ｖ特性評価から求めた。
【０２８５】
保持率（％）＝暴露後の短絡電流密度／暴露前の短絡電流密度×１００
保存性の試験方法
環境温度が６５℃、相対湿度が８５％ＲＨの条件に５００時間暴露し、暴露前後の短絡電流密度を上記方法と同様にして測定し、下記式に従って保持率（％）を求めた。結果を表４に示す。
【０２８６】
保持率（％）＝暴露後の短絡電流密度／暴露前の短絡電流密度×１００
【０２８７】
【表４】
2011040336.tif 000010
【０２８８】
基材の上に、第１電極／正孔注入層／正孔輸送層／光電変換層／電子注入層／第２電極（陰極）／封止層とを有する有機ＰＶパネルを作製する時、有機機能層（正孔注入層／正孔輸送層／光電変換層）の不要領域を払拭方式で除去する時、使用する溶媒を特定のＨａｎｓｅｎの溶解度パラメータの溶媒ＳＰ値領域について選択し除去した後、引き続きドライエッチング方式でクリーニングし、その後電子注入層／第２電極（陰極）／封止層を形成し作製した有機ＰＶパネル試料Ｎｏ．２０２は、欠陥率、光耐久性、保存性で何れも優れた性能を得ることが確認された。
【０２８９】
有機機能層（正孔注入層／正孔輸送層／光電変換層）の不要領域を払拭方式で除去する時、使用する溶媒を特定のＨａｎｓｅｎの溶解度パラメータの溶媒ＳＰ値領域について選択し除去した後、クリーニングを行わずに、電子注入層／第２電極（陰極）／封止層を形成し作製した有機ＰＶパネル試料Ｎｏ．２０１は欠陥率、光耐久性、保存性で本発明の試料Ｎｏ．２０２に比べ、欠陥率、光耐久性、保存性が何れも劣る結果となった。本発明の有効性が確認された。
【符号の説明】
【０２９０】
１、１′、１″  有機エレクトロニクスパネル
１０１、１０１′、１０１″、３、Ｆ  基材
１０２、１０２′、１０２″、７  第１電極（陽極）
１０２ａ、１０２′ａ、１０２″ａ、７０１  第１電極用外部接続用電極
１０２ｂ、１０２′ｂ、７ａ  リード部
１０３、１０３′、１０３″、８  有機機能層
１０４、１０４′、１０４″  第２電極（陰極）
１０４ａ、１０４′ａ、１０４″ａ  第２電極用外部接続用電極
１０５′  導電層
１０５、１０６′、１０５″  接着剤層
１０６、１０６″、１０７′  封止部材
２  パターニング工程
４  ローラー
５  第１払拭装置
５０３  払拭部材
５０４  押圧ロール
５０５  溶剤タンク
６  第２払拭装置
９  大気圧プラズマ処理装置
９ａ  プラズマ放電処理装置
９ａ１  ロール電極（第１電極）
９ａ２  角筒型電極（第２電極）
９ａ３  対向電極間（放電空間）
９ｂ  電界印加手段
９ｃ  ガス供給手段
【図１】
2011040336.tif 000011
【図２】
2011040336.tif 000012
【図３】
2011040336.tif 000013
【図４】
2011040336.tif 000014
【図５】
2011040336.tif 000015
【図６】
2011040336.tif 000016
【図７】
2011040336.tif 000017
【図８】
2011040336.tif 000018
【図９】
2011040336.tif 000019